(57)【要約】  仮支持体と、平均厚さが５００ｎｍ未満である感光層と、銀粒子、及びバインダーを含有する導電層と、をこの順で有する導電性転写材料、及びその応用を提供する。
2020194948.tif 000002
【特許請求の範囲】
【請求項１】
仮支持体と、
平均厚さが５００ｎｍ未満である感光層と、
銀粒子、及びバインダーを含有する導電層と、
をこの順で有する導電性転写材料。
【請求項２】
前記バインダーが、水溶性バインダーである請求項１に記載の導電性転写材料。
【請求項３】
前記水溶性バインダーが、セルロースである請求項２に記載の導電性転写材料。
【請求項４】
前記水溶性バインダーが、メチルセルロース、ヒドロキシプロピルメチルセルロース、及びヒドロキシプロピルセルロースからなる群より選択される少なくとも１種のセルロースである請求項２に記載の導電性転写材料。
【請求項５】
前記導電層の前記感光層とは反対側に、接着層を有する請求項１〜請求項４のいずれか１項に記載の導電性転写材料。
【請求項６】
前記接着層の平均厚さが、５００ｎｍ未満である請求項５に記載の導電性転写材料。
【請求項７】
前記接着層が、アルカリ可溶性バインダーを含有する請求項５又は請求項６に記載の導電性転写材料。
【請求項８】
前記感光層の平均厚さが、１０ｎｍ以上である請求項１〜請求項７のいずれか１項に記載の導電性転写材料。
【請求項９】
前記感光層の平均厚さが、２００ｎｍ以下である請求項１〜請求項８のいずれか１項に記載の導電性転写材料。
【請求項１０】
前記感光層の平均厚さが、１５０ｎｍ以下である請求項１〜請求項９のいずれか１項に記載の導電性転写材料。
【請求項１１】
前記銀粒子の平均粒子径が、５ｎｍ〜１００ｎｍであり、前記銀粒子の含有量が、前記導電層の全質量に対して、６０質量％〜９９質量％である請求項１〜請求項１０のいずれか１項に記載の導電性転写材料。
【請求項１２】
前記導電層が、五員環構造又は六員環構造を有する、セルロース以外の糖類を含有する請求項１〜請求項１１のいずれか１項に記載の導電性転写材料。
【請求項１３】
前記感光層が、アルカリ可溶性バインダー、重合性化合物、及び光重合開始剤を含有する請求項１〜請求項１２のいずれか１項に記載の導電性転写材料。
【請求項１４】
前記仮支持体と前記感光層との間に、平均厚さが１μｍ〜２０μｍであるクッション層を有する請求項１〜請求項１３のいずれか１項に記載の導電性転写材料。
【請求項１５】
基材上に、請求項１〜請求項１４のいずれか１項に記載の導電性転写材料を貼り合わせる工程と、
前記導電性転写材料における前記感光層をパターン露光する工程と、
前記感光層を現像する工程と、
をこの順で含む導電パターンの製造方法。
【請求項１６】
基材と、
銀粒子、及びバインダーを含有する導電層と、
平均厚さが５００ｎｍ未満である、感光性組成物の硬化物層と、
をこの順で有する積層体。
【請求項１７】
前記バインダーが、水溶性バインダーである請求項１６の積層体。
【請求項１８】
前記水溶性バインダーが、セルロースである請求項１７に記載の積層体。
【請求項１９】
前記水溶性バインダーが、メチルセルロース、ヒドロキシプロピルメチルセルロース、及びヒドロキシプロピルセルロースからなる群より選択される少なくとも１種のセルロースである請求項１７に記載の積層体。
【請求項２０】
前記基材と前記導電層との間に、平均厚さが５００ｎｍ未満である接着層を有する請求項１６〜請求項１９のいずれか１項に記載の積層体。
【請求項２１】
前記銀粒子の平均粒子径が、５ｎｍ〜１００ｎｍであり、前記銀粒子の含有量が、前記導電層の全質量に対して、６０質量％〜９９質量％である請求項１６〜請求項２０のいずれか１項に記載の積層体。
【請求項２２】
前記導電層が、五員環構造又は六員環構造を有する、セルロース以外の糖類を含有する請求項１６〜請求項２１のいずれか１項に記載の積層体。
【請求項２３】
請求項１６〜請求項２２のいずれか１項に記載の積層体を有するタッチパネル。
【請求項２４】
請求項１６〜請求項２２のいずれか１項に記載の積層体を有する液晶表示装置。
【発明の詳細な説明】
【技術分野】
【０００１】
本開示は、導電性転写材料、導電パターンの製造方法、積層体、タッチパネル、及び液晶表示装置に関する。
【背景技術】
【０００２】
指、タッチペン等で触れることにより、指示画像に対応する情報の入力が行える入力装置（以下、「タッチパネル」ともいう。）が広く利用されている。タッチパネルにおいては、通常、ＩＴＯ（Ｉｎｄｉｕｍ  Ｔｉｎ  Ｏｘｉｄｅ）からなる導電膜が用いられている。また、近年では、導電膜を形成する技術において転写材料が利用されている。【０００３】
例えば、特開２００５−３２１７１６号公報には、帯電防止性または導電性を有する感光性樹脂層（１）と絶縁性を有する感光性樹脂層（２）を積層してなるドライフィルムが開示されている。【０００４】
国際公開第２０１３／１５１０５２号には、支持フィルムと、導電性繊維を含有する導電層と、感光性樹脂を含有する感光性樹脂層と、をこの順に備える感光性導電フィルムを用意し、基材上に上記導電層が密着するように上記導電層及び上記感光性樹脂層をラミネートするラミネート工程と、上記基材上の上記感光性樹脂層を露光及び現像することにより導電パターンを形成するパターニング工程と、を備える、導電パターンの形成方法が開示されている。
【発明の概要】
【発明が解決しようとする課題】
【０００５】
しかしながら、例えば特開２００５−３２１７１６号公報に記載されたドライフィルムにおいては、単一の層、すなわち、感光性樹脂層（１）が感光性材料及び導電性材料を含有するため、解像性に優れ、かつ、電気抵抗が小さい導電パターンを形成することは困難であると考えられる。【０００６】
また、転写材料を用いる導電パターンの形成過程においては、導電パターン上に感光層が残存する場合がある。導電パターンと他の電気導電体とを導通させる場合においては、導電性を向上させるために、通常、導電パターン上の感光層を除去する必要がある。一方、製造工程の簡素化の観点から、導電パターン上の感光層を除去することなく、上記感光層を介して、導電パターンと他の電気伝導体とを導通させることが求められている。しかしながら、例えば国際公開第２０１３／１５１０５２号に記載された感光性導電フィルムを用いて導電パターンを形成する方法では、基材上に導電層及び感光性樹脂層がこの順で積層されるものの、導電層の接触抵抗が大きいため、感光性樹脂層を介した導電パターンと他の電気伝導体との導電性は低いと考えられる。そして、国際公開第２０１３／１５１０５２号に記載された感光性導電フィルムを用いて形成される導電パターンの電気抵抗についても改善の余地がある。【０００７】
本開示は、上記の事情に鑑みてなされたものである。
本開示の一態様は、表面抵抗及び接触抵抗が小さく、かつ、優れた解像性を有する導電パターンを形成できる導電性転写材料を提供することを目的とする。
本開示の他の一態様は、表面抵抗及び接触抵抗が小さく、かつ、優れた解像性を有する導電パターンの製造方法を提供することを目的とする。
本開示の他の一態様は、表面抵抗及び接触抵抗が小さい導電層を有する積層体を提供することを目的とする。
本開示の他の一態様は、表面抵抗及び接触抵抗が小さい導電層を有する積層体を有するタッチパネルを提供することを目的とする。
本開示の他の一態様は、表面抵抗及び接触抵抗が小さい導電層を有する積層体を有する液晶表示装置を提供することを目的とする。
【課題を解決するための手段】
【０００８】
上記課題を解決するための手段には、以下の態様が含まれる。
＜１＞  仮支持体と、平均厚さが５００ｎｍ未満である感光層と、銀粒子、及びバインダーを含有する導電層と、をこの順で有する導電性転写材料。
＜２＞  上記バインダーが、水溶性バインダーである＜１＞に記載の導電性転写材料。
＜３＞  上記水溶性バインダーが、セルロースである＜２＞に記載の導電性転写材料。
＜４＞  上記水溶性バインダーが、メチルセルロース、ヒドロキシプロピルメチルセルロース、及びヒドロキシプロピルセルロースからなる群より選択される少なくとも１種のセルロースである＜２＞に記載の導電性転写材料。
＜５＞  上記導電層の上記感光層とは反対側に、接着層を有する＜１＞〜＜４＞のいずれか１つに記載の導電性転写材料。
＜６＞  上記接着層の平均厚さが、５００ｎｍ未満である＜５＞に記載の導電性転写材料。
＜７＞  上記接着層が、アルカリ可溶性バインダーを含有する＜５＞又は＜６＞に記載の導電性転写材料。
＜８＞  上記感光層の平均厚さが、１０ｎｍ以上である＜１＞〜＜７＞のいずれか１つに記載の導電性転写材料。
＜９＞  上記感光層の平均厚さが、２００ｎｍ以下である＜１＞〜＜８＞のいずれか１つに記載の導電性転写材料。
＜１０＞  上記感光層の平均厚さが、１５０ｎｍ以下である＜１＞〜＜９＞のいずれか１つに記載の導電性転写材料。
＜１１＞  上記銀粒子の平均粒子径が、５ｎｍ〜１００ｎｍであり、上記銀粒子の含有量が、上記導電層の全質量に対して、６０質量％〜９９質量％である＜１＞〜＜１０＞のいずれか１つに記載の導電性転写材料。
＜１２＞  上記導電層が、五員環構造又は六員環構造を有する、セルロース以外の糖類を含有する＜１＞〜＜１１＞のいずれか１つに記載の導電性転写材料。
＜１３＞  上記感光層が、アルカリ可溶性バインダー、重合性化合物、及び光重合開始剤を含有する＜１＞〜＜１２＞のいずれか１つに記載の導電性転写材料。
＜１４＞  上記仮支持体と上記感光層との間に、平均厚さが１μｍ〜２０μｍであるクッション層を有する＜１＞〜＜１３＞のいずれか１つに記載の導電性転写材料。
＜１５＞  基材上に、＜１＞〜＜１４＞のいずれか１つに記載の導電性転写材料を貼り合わせる工程と、上記導電性転写材料における上記感光層をパターン露光する工程と、上記感光層を現像する工程と、をこの順で含む導電パターンの製造方法。
＜１６＞  基材と、銀粒子、及びバインダーを含有する導電層と、平均厚さが５００ｎｍ未満である、感光性組成物の硬化物層と、をこの順で有する積層体。
＜１７＞  上記バインダーが、水溶性バインダーである＜１６＞の積層体。
＜１８＞  上記水溶性バインダーが、セルロースである＜１７＞に記載の積層体。
＜１９＞  上記水溶性バインダーが、メチルセルロース、ヒドロキシプロピルメチルセルロース、及びヒドロキシプロピルセルロースからなる群より選択される少なくとも１種のセルロースである＜１７＞に記載の積層体。
＜２０＞  上記基材と上記導電層との間に、平均厚さが５００ｎｍ未満である接着層を有する＜１６＞〜＜１９＞のいずれか１つに記載の積層体。
＜２１＞  上記銀粒子の平均粒子径が、５ｎｍ〜１００ｎｍであり、上記銀粒子の含有量が、上記導電層の全質量に対して、６０質量％〜９９質量％である＜１６＞〜＜２０＞のいずれか１つに記載の積層体。
＜２２＞  上記導電層が、五員環構造又は六員環構造を有する、セルロース以外の糖類を含有する＜１６＞〜＜２１＞のいずれか１つに記載の積層体。
＜２３＞  ＜１６＞〜＜２２＞のいずれか１つに記載の積層体を有するタッチパネル。
＜２４＞  ＜１６＞〜＜２２＞のいずれか１つに記載の積層体を有する液晶表示装置。
【発明の効果】
【０００９】
本開示の一態様によれば、表面抵抗及び接触抵抗が小さく、かつ、優れた解像性を有する導電パターンを形成できる導電性転写材料が提供される。
本開示の他の一態様によれば、表面抵抗及び接触抵抗が小さく、かつ、優れた解像性を有する導電パターンの製造方法が提供される。
本開示の他の一態様によれば、表面抵抗及び接触抵抗が小さい導電層を有する積層体が提供される。
本開示の他の一態様によれば、表面抵抗及び接触抵抗が小さい導電層を有する積層体を有するタッチパネルが提供される。
本開示の他の一態様によれば、表面抵抗及び接触抵抗が小さい導電層を有する積層体を有する液晶表示装置が提供される。
【図面の簡単な説明】
【００１０】
【図１】図１は、本開示に係る導電性転写材料の層構成の一例を示す概略図である。
【図２】図２は、本開示に係る導電性転写材料の層構成の一例を示す概略図である。
【図３】図３は、本開示に係る導電性転写材料の層構成の一例を示す概略図である。
【図４】図４は、本開示に係る積層体の層構成の一例を示す概略図である。
【図５】図５は、本開示に係る積層体の層構成の一例を示す概略図である。
【発明を実施するための形態】
【００１１】
以下、本開示の実施形態について詳細に説明する。なお、本開示は、以下の実施形態に何ら制限されず、本開示の目的の範囲内において、適宜変更を加えて実施することができる。
【００１２】
本開示において、「〜」を用いて表される数値範囲は、「〜」の前後に記載される数値を下限値及び上限値として含む範囲を意味する。本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本開示において、「（メタ）アクリル」とは、アクリル及びメタクリルの双方、又は、いずれか一方を意味し、「（メタ）アクリレート」とは、アクリレート及びメタクリレートの双方、又は、いずれか一方を意味し、「（メタ）アクリロキシ」とは、アクリロキシ及びメタクリロキシの双方、又は、いずれか一方を意味する。
本開示において、組成物中の各成分の量は、組成物中に各成分に該当する物質が複数存在する場合、特に断らない限り、組成物中に存在する複数の物質の合計量を意味する。
本開示において、「工程」との用語には、独立した工程だけでなく、他の工程と明確に区別できない場合であっても工程の所期の目的が達成されれば、本用語に含まれる。
本開示における基（原子団）の表記において、置換及び無置換を記していない表記は、置換基を有しないものと共に置換基を有するものをも包含するものである。例えば「アルキル基」とは、置換基を有さないアルキル基（無置換アルキル基）のみならず、置換基を有するアルキル基（置換アルキル基）をも包含するものである。
本開示において、「質量％」と「重量％」とは同義であり、「質量部」と「重量部」とは同義である。
本開示において、「主鎖」とは樹脂を構成する高分子化合物の分子中で相対的に最も長い結合鎖を意味する。
本開示において、「側鎖」とは主鎖から枝分かれしている原子団を意味する。
本開示において、２以上の好ましい態様の組み合わせは、より好ましい態様である。
本開示において、化学構造式は、水素原子を省略した簡略構造式で記載する場合もある。
本開示において、樹脂中の構成単位の割合は、特に断りが無い限り、モル割合を表す。
本開示において、分子量分布がある場合の分子量は、特に断りが無い限り、重量平均分子量（Ｍｗ）を表す。
【００１３】
＜導電性転写材料＞
本開示に係る導電性転写材料は、仮支持体と、平均厚さが５００ｎｍ未満である感光層と、銀粒子、及びバインダーを含有する導電層と、をこの順で有する。
【００１４】
本開示に係る導電性転写材料によれば、表面抵抗（シート抵抗ともいう。以下同じ。）及び接触抵抗が小さく、かつ、優れた解像性を有する導電パターンが形成される。本開示に係る導電性転写材料が、上記効果を奏する理由は明らかではないが、以下のように推察される。
本開示に係る導電性転写材料は、平均厚さが５００ｎｍ未満である感光層と、銀粒子、及びバインダーを含有する導電層と、を有することで、１つの層が感光層及び導電層を兼ねる場合に比べて、感光層には感光性材料をより多く含有でき、導電層には導電性材料をより多く含有できるため、パターン形成における解像性を向上しつつ、導電パターンの電気抵抗が大きくなることを抑制できる。さらに、感光層の平均厚さが５００ｎｍ未満であることで、感光層又はその硬化物を介して導電パターン及び他の電気伝導体を積層させた場合に、導電パターンと他の電気伝導体との間隔を小さくできる。よって、本開示に係る導電性転写材料によれば、表面抵抗及び接触抵抗が小さく、かつ、優れた解像性を有する導電パターンが形成される。
【００１５】
本開示に係る導電性転写材料の一実施形態について図面を参照して説明する。図１は、本開示に係る導電性転写材料の層構成の一例を示す概略図である。図１に示される導電性転写材料１００は、仮支持体１０と、感光層２０と、導電層３０と、をこの順で有する。なお、本開示の図面において示される各要素の縮尺は、必ずしも正確ではない。
【００１６】
［仮支持体］
本開示に係る導電性転写材料は、仮支持体を有する。
【００１７】
仮支持体は、少なくとも、感光層、及び導電層を支持し、被着体（例えば、感光層）から剥離可能な支持体である。
【００１８】
仮支持体は、仮支持体を介してパターン露光できるという観点から、光透過性を有することが好ましい。本開示において、「光透過性を有する」とは、パターン露光に使用する光の主波長の透過率が５０％以上であることを意味する。パターン露光に使用する光の主波長の透過率は、露光感度向上の観点から、６０％以上が好ましく、７０％以上がより好ましい。透過率の測定方法としては、分光光度計（例えば、大塚電子株式会社製ＭＣＰＤ−６８００）を用いて測定する方法が挙げられる。
【００１９】
露光感度向上の観点から、仮支持体のヘイズは、小さい方が好ましい。具体的に、仮支持体のヘイズは、２％以下であることが好ましく、０．５％以下であることがより好ましい。
【００２０】
露光感度向上及び解像度向上の観点から、仮支持体に含まれる微粒子、異物、及び欠陥（例えば、ピンホール）の数は少ない方が好ましい。仮支持体に含まれる直径１μｍ以上の、微粒子、異物、及び欠陥の数は、５０個／１０ｍｍ２以下であることが好ましく、１０個／１０ｍｍ２以下であることがより好ましい。
【００２１】
仮支持体としては、例えば、ガラス基材、樹脂フィルム、及び紙が挙げられる。仮支持体は、強度及び可撓性の観点から、樹脂フィルムであることが好ましい。樹脂フィルムとしては、例えば、シクロオレフィンポリマーフィルム、ポリエチレンテレフタレートフィルム、トリ酢酸セルロースフィルム、ポリスチレンフィルム、及びポリカーボネートフィルムが挙げられる。上記の中でも、仮支持体は、光学特性の観点から、ポリエチレンテレフタレートフィルムであることが好ましい。
【００２２】
仮支持体の平均厚さは、制限されず、材料に応じて適宜設定することができる。仮支持体の平均厚さは、取扱い易さ、及び汎用性の観点から、５μｍ〜２００μｍであることが好ましく、１０μｍ〜１５０μｍであることがより好ましく、１０μｍ〜５０μｍであることが更に好ましい。
【００２３】
仮支持体の平均厚さは以下の方法によって測定する。
仮支持体の厚み方向の断面観察像において、無作為に選択した１０箇所で測定される仮支持体の厚さの算術平均値を求め、得られる値を仮支持体の平均厚さとする。仮支持体の厚み方向の断面観察像は、走査型電子顕微鏡（ＳＥＭ）、又は透過型電子顕微鏡（ＴＥＭ）を用いて得ることができる。
【００２４】
また、仮支持体の好ましい態様については、例えば、特開２０１４−８５６４３号公報の段落００１７〜段落００１８に記載がある。これらの記載は参照により本明細書に組み込まれる。
【００２５】
［感光層］
本開示に係る導電性転写材料は、平均厚さが５００ｎｍ未満である感光層を有する。本開示に係る導電性転写材料が、平均厚さが５００ｎｍ未満である感光層を有することで、接触抵抗が小さく、かつ、優れた解像性を有する導電パターンが形成される。
【００２６】
感光層の平均厚さは、４００ｎｍ以下であることが好ましく、３００ｎｍ以下であることがより好ましく、２００ｎｍ以下であることがさらに好ましく、１５０ｎｍ以下であることが特に好ましく、６０ｎｍ以下であることが最も好ましい。感光層の平均厚さが上記範囲内であることで、接触抵抗をさらに小さくできる。
【００２７】
感光層の平均厚さは、１ｎｍ以上であることが好ましく、１０ｎｍ以上であることがより好ましく、２０ｎｍ以上であることが特に好ましい。感光層の平均厚さが上記範囲内であることで、感光層の現像性を向上できる。
【００２８】
感光層の平均厚さは、上記仮支持体の平均厚さの測定方法に準ずる方法により測定する。
【００２９】
波長４００ｎｍ〜７００ｎｍにおける感光層の最低透過率は、８０％以上であることが好ましく、９０％以上であることがより好ましい。透過率は、上記仮支持体の透過率の測定方法に準ずる方法により測定する。
【００３０】
感光層としては、平均厚さが５００ｎｍ未満であれば制限されず、公知の感光層を適用できる。感光層としては、例えば、ポジ型の感光層、及びネガ型の感光層が挙げられる。上記の中でも、感光層は、耐薬品性、及び耐久性の観点から、ネガ型の感光層であることが好ましい。
【００３１】
（ポジ型の感光層）
ポジ型の感光層としては、制限されず、公知のポジ型の感光層を適用できる。ポジ型の感光層は、感度、解像度、及び除去性の観点から、酸分解性基で保護された酸基を有する構成単位を有する重合体と、光酸発生剤と、を含有することが好ましい。
【００３２】
ポジ型の感光層については、国際公開第２０１８／１７９６４０号の段落００３３〜段落０１３０に記載がある。これらの記載は参照により本明細書に取り込まれる。
【００３３】
−酸分解性基で保護された酸基を有する構成単位を有する重合体−
ポジ型の感光層は、酸分解性で保護された酸基を有する構成単位（以下、「構成単位Ａ」ともいう。）を含む重合体（以下、「重合体Ａ」ともいう。）を含有することが好ましい。重合体Ａ中の酸分解性基で保護された酸基は、露光により生じる触媒量の酸の作用（すなわち、脱保護反応）により、酸基となる。脱保護反応によって生じた酸基により、現像液へのポジ型の感光層の溶解性が向上する。
【００３４】
重合体Ａは、付加重合型の重合体であることが好ましく、（メタ）アクリル酸又はそのエステルに由来する構成単位を有する重合体であることがより好ましい。なお、重合体Ａは、（メタ）アクリル酸又はそのエステルに由来する構成単位以外の構成単位（例えば、スチレン化合物に由来する構成単位、及びビニル化合物に由来する構成単位）を有していてもよい。
【００３５】
構成単位Ａにおける酸基は、制限されず、公知の酸基を適用できる。酸基は、カルボキシ基、又はフェノール性水酸基（「フェノール性ヒドロキシ基」ともいう。）であることが好ましい。
【００３６】
構成単位Ａにおける酸分解性基は、制限されず、公知の酸分解性基を適用できる。酸分解性基としては、例えば、酸により比較的分解し易い基（例えば、１−アルコキシアルキル基、テトラヒドロピラニル基、テトラヒドロフラニル基等のアセタール型官能基）、及び酸により比較的分解し難い基（例えば、ｔｅｒｔ−ブチル基等の第三級アルキル基）が挙げられる。上記の中でも、酸分解性基は、アセタールの形で酸基を保護する構造を有する基であることが好ましい。また、酸分解性基は、導電パターンの形成に適用した場合における導電配線の線幅のバラツキが抑制される観点から、分子量が３００以下の酸分解性基であることが好ましい。
【００３７】
酸分解性基で保護された酸基を有する構成単位は、パターン形状の変形抑制、現像液への溶解性、及び転写性の観点から、下記式Ａ１により表される構成単位、下記式Ａ２により表される構成単位、及び下記式Ａ３により表される構成単位からなる群より選択される少なくとも１種の構成単位であることが好ましく、下記式Ａ３により表される構成単位であることがより好ましく、後述する式Ａ３−３により表される構成単位であることが特に好ましい。下記式Ａ１で表される構成単位及び下記式Ａ２で表される構成単位は、酸分解性基で保護されたフェノール性水酸基を有する構成単位である。下記式Ａ３で表される構成単位は、酸分解性基で保護されたカルボキシ基を有する構成単位である。
【００３８】
【化１】
2020194948.tif 000003
【００３９】
式Ａ１中、Ｒ１１及びＲ１２は、それぞれ独立して、水素原子、アルキル基、又はアリール基を表し、Ｒ１１及びＲ１２の少なくとも一方が、アルキル基、又はアリール基であり、Ｒ１３は、アルキル基、又はアリール基を表し、Ｒ１１又はＲ１２と、Ｒ１３とが連結して環状エーテルを形成してもよく、Ｒ１４は、水素原子、又はメチル基を表し、Ｘ１は、単結合、又は二価の連結基を表し、Ｒ１５は、置換基を表し、ｎは、０〜４の整数を表す。
【００４０】
式Ａ２中、Ｒ２１及びＲ２２は、それぞれ独立して、水素原子、アルキル基、又はアリール基を表し、Ｒ２１及びＲ２２の少なくとも一方が、アルキル基又はアリール基であり、Ｒ２３はアルキル基又はアリール基を表し、Ｒ２１又はＲ２２と、Ｒ２３とが連結して環状エーテルを形成してもよく、Ｒ２４は、それぞれ独立して、ヒドロキシ基、ハロゲン原子、アルキル基、アルコキシ基、アルケニル基、アリール基、アラルキル基、アルコキシカルボニル基、ヒドロキシアルキル基、アリールカルボニル基、アリールオキシカルボニル基、又はシクロアルキル基を表し、ｍは、０〜３の整数を表す。
【００４１】
式Ａ３中、Ｒ３１及びＲ３２は、それぞれ独立して、水素原子、アルキル基、又はアリール基を表し、Ｒ３１及びＲ３２の少なくとも一方が、アルキル基又はアリール基であり、Ｒ３３は、アルキル基、又はアリール基を表し、Ｒ３１又はＲ３２と、Ｒ３３とが連結して環状エーテルを形成してもよく、Ｒ３４は、水素原子、又はメチル基を表し、Ｘ０は、単結合、又は連結基を表し、Ｙは、硫黄原子、又は酸素原子を表す。
【００４２】
式Ａ３中、Ｒ３１又はＲ３２がアルキル基の場合、アルキル基は、炭素数１〜１０のアルキル基であることが好ましい。Ｒ３１又はＲ３２がアリール基の場合、アリール基は、フェニル基であることが好ましい。Ｒ３１及びＲ３２は、それぞれ独立して、水素原子、又は炭素数１〜４のアルキル基であり、Ｒ３１及びＲ３２の少なくとも一方が炭素数１〜４のアルキル基であることが好ましい。
【００４３】
式Ａ３中、Ｒ３３は、炭素数１〜１０のアルキル基であることが好ましく、炭素数１〜６のアルキル基であることがより好ましい。
【００４４】
式Ａ３中、Ｒ３１〜Ｒ３３におけるアルキル基及びアリール基は、置換基を有していてもよい。
【００４５】
式Ａ３中、Ｒ３１又はＲ３２と、Ｒ３３とが連結して環状エーテルを形成することが好ましい。環状エーテルの環員数は、制限されないが、５又は６であることが好ましく、５であることがより好ましい。
【００４６】
式Ａ３中、Ｘ０は、単結合、又はアリーレン基であることが好ましく、単結合であることが好ましい。アリーレン基は、置換基を有していてもよい。
【００４７】
式Ａ３中、Ｙは、露光感度の観点から、酸素原子であることが好ましい。
【００４８】
式Ａ３中、Ｒ３４は水素原子又はメチル基を表し、重合体Ａのガラス転移温度（Ｔｇ）をより低くし得るという観点から、水素原子であることが好ましい。より具体的には、式Ａ３におけるＲ３４が水素原子である構成単位の含有比率は、重合体Ａに含まれる式Ａ３で表される全構成単位に対して、２０モル％以上であることが好ましい。なお、式Ａ３で表される構成単位中の、式Ａ３におけるＲ３４が水素原子である構成単位の含有比率（モル％）は、１３Ｃ−核磁気共鳴スペクトル（ＮＭＲ）測定から常法により算出されるピーク強度の強度比により確認する。
【００４９】
式Ａ３で表される構成単位の中でも、下記式Ａ３−３で表される構成単位が、パターン形成時の感度を更に高める観点からより好ましい。
【００５０】
【化２】
2020194948.tif 000004
【００５１】
式Ａ３−３中、Ｒ３４は、水素原子、又はメチル基を表し、Ｒ３５〜Ｒ４１は、それぞれ独立して、水素原子、又は炭素数１〜４のアルキル基を表す。式Ａ３−３中、Ｒ３４は、水素原子であることが好ましい。式Ａ３−３中、Ｒ３５〜Ｒ４１は、水素原子であることが好ましい。
【００５２】
式Ａ３で表される構成単位の好ましい具体例を以下に示す。なお、下記の構成単位におけるＲ３４は、水素原子、又はメチル基を表す。
【００５３】
【化３】
2020194948.tif 000005
【００５４】
重合体Ａは、１種の構成単位Ａを有していてもよく、又は２種以上の構成単位Ａを有していてもよい。
【００５５】
重合体Ａにおける構成単位Ａの含有比率は、重合体Ａの全構成単位に対して、１０モル％以上であることが好ましく、１０モル％〜９０モル％であることがより好ましく、２０モル％〜７０モル％であることが特に好ましい。重合体Ａにおける構成単位Ａの含有比率は、１３Ｃ−ＮＭＲ測定から常法により算出されるピーク強度の強度比により確認する。
【００５６】
重合体Ａは、酸基を有する構成単位（以下、「構成単位Ｂ」ともいう。）を含むことが好ましい。重合体Ａが構成単位Ｂを含むことで、パターン形成時の感度が良好となり、また、パターン露光後の現像工程においてアルカリ性の現像液に溶けやすくなるため現像時間の短縮化を図ることができる。
【００５７】
構成単位Ｂにおける酸基とは、ｐＫａが１２以下のプロトン解離性基を意味する。感度向上の観点から、酸基のｐＫａは、１０以下であることが好ましく、６以下であることがより好ましい。また、酸基のｐＫａは、−５以上であることが好ましい。
【００５８】
構成単位Ｂにおける酸基としては、例えば、カルボキシ基、スルホンアミド基、ホスホン酸基、スルホン酸基、フェノール性水酸基、及びスルホニルイミド基が挙げられる。上記の中でも、酸基は、カルボキシ基、又はフェノール性水酸基であることが好ましい。
【００５９】
重合体Ａへの構成単位Ｂの導入は、酸基を有するモノマーを共重合させることで行うことができる。
【００６０】
構成単位Ｂは、スチレン化合物に由来する構成単位若しくはビニル化合物に由来する構成単位に対して酸基が置換した構成単位、又は（メタ）アクリル酸に由来する構成単位であることがより好ましい。
【００６１】
構成単位Ｂは、パターン形成時の感度がより良好となるという観点から、カルボキシ基を有する構成単位及びフェノール性水酸基を有する構成単位からなる群より選択される少なくとも１種の構成単位であることが好ましい。
【００６２】
重合体Ａは、１種の構成単位Ｂを有していてもよく、又は２種以上の構成単位Ｂを有していてもよい。
【００６３】
重合体Ａにおける構成単位Ｂの含有比率は、パターン形成性の観点から、重合体Ａの全構成単位に対して、０．１モル％〜２０モル％であることが好ましく、０．５モル％〜１５モル％であることがより好ましく、１モル％〜１０モル％であることが特に好ましい。重合体Ａにおける構成単位Ｂの含有比率は、１３Ｃ−ＮＭＲ測定から常法により算出されるピーク強度の強度比により確認する。
【００６４】
重合体Ａは、本開示に係る導電性転写材料の効果を損なわない範囲で、既述の構成単位Ａ及び構成単位Ｂ以外の構成単位（以下、「構成単位Ｃ」ともいう。）を有していてもよい。
【００６５】
構成単位Ｃを形成するモノマーとしては、例えば、スチレン化合物、（メタ）アクリル酸アルキルエステル、（メタ）アクリル酸環状アルキルエステル、（メタ）アクリル酸アリールエステル、不飽和ジカルボン酸ジエステル、ビシクロ不飽和化合物、マレイミド化合物、不飽和芳香族化合物、共役ジエン系化合物、不飽和モノカルボン酸、不飽和ジカルボン酸、不飽和ジカルボン酸無水物、脂肪族環式骨格を有する不飽和化合物、及びその他の不飽和化合物が挙げられる。
【００６６】
構成単位Ｃとしては、具体的には、スチレン、ｔｅｒｔ−ブトキシスチレン、メチルスチレン、α−メチルスチレン、アセトキシスチレン、メトキシスチレン、エトキシスチレン、クロロスチレン、ビニル安息香酸メチル、ビニル安息香酸エチル、（メタ）アクリル酸メチル、（メタ）アクリル酸エチル、（メタ）アクリル酸ｎ−プロピル、（メタ）アクリル酸イソプロピル、（メタ）アクリル酸２−ヒドロキシエチル、（メタ）アクリル酸２−ヒドロキシプロピル、（メタ）アクリル酸ベンジル、（メタ）アクリル酸イソボルニル、アクリロニトリル、又はエチレングリコールモノアセトアセテートモノ（メタ）アクリレートを重合して形成される構成単位が挙げられる。上記以外の構成単位Ｃとしては、特開２００４−２６４６２３号公報の段落００２１〜段落００２４に記載の化合物が挙げられる。
【００６７】
構成単位Ｃとしては、得られる導電性転写材料の電気特性を向上させる観点から、芳香環を有する構成単位及び脂肪族環式骨格を有する構成単位からなる群より選択される少なくとも１種の構成単位であることが好ましい。上記構成単位を形成するモノマーとして、例えば、スチレン、ｔｅｒｔ−ブトキシスチレン、メチルスチレン、α−メチルスチレン、ジシクロペンタニル（メタ）アクリレート、シクロヘキシル（メタ）アクリレート、イソボルニル（メタ）アクリレート、及びベンジル（メタ）アクリレートが挙げられる。上記の中でも、構成単位Ｃは、シクロヘキシル（メタ）アクリレート由来の構成単位であることが好ましい。
【００６８】
また、構成単位Ｃを形成するモノマーとしては、密着性の観点から、例えば、（メタ）アクリル酸アルキルエステルが好ましく、炭素数４〜１２のアルキル基を有する（メタ）アクリル酸アルキルエステルがより好ましい。具体的には、（メタ）アクリル酸メチル、（メタ）アクリル酸エチル、（メタ）アクリル酸プロピル、（メタ）アクリル酸ｎ−ブチル、及び（メタ）アクリル酸２−エチルヘキシルが挙げられる。
【００６９】
重合体Ａは、１種の構成単位Ｃを有していてもよく、又は２種以上の構成単位Ｃを有していてもよい。
【００７０】
重合体Ａにおける構成単位Ｃの含有比率は、重合体Ａの全構成単位に対して、７０モル％以下が好ましく、６０質量％以下がより好ましく、５０質量％以下が特に好ましい。重合体Ａにおける構成単位Ｃの含有比率の下限値は、０モル％でもよい。重合体Ａにおける構成単位Ｃの含有比率は、重合体Ａの全構成単位に対して、１モル％以上であることが好ましく、５モル％以上であることがより好ましい。上記範囲であると、解像度及び密着性がより向上する。
【００７１】
重合体Ａの重量平均分子量は、６０，０００以下であることが好ましい。重合体Ａの重量平均分子量が６０，０００以下であることで、感光層の溶融粘度を低く抑え、基板と貼り合わせる際において低温（例えば１３０℃以下）での貼り合わせを実現することができる。また、重合体Ａの重量平均分子量は、２，０００〜６０，０００であることが好ましく、３，０００〜５０，０００であることがより好ましい。重合体Ａの重量平均分子量は、以下の方法によって測定されるポリスチレン換算の重量平均分子量である。
【００７２】
重量平均分子量は、ゲルパーミエーションクロマトグラフィー（ＧＰＣ）によって測定する。測定装置としては、市販の装置を用いることができる。装置の内容、及び測定技術は公知である。以下、具体的な測定方法を説明する。
ＧＰＣによる重量平均分子量の測定においては、測定装置として、ＨＬＣ（登録商標）−８２２０ＧＰＣ（東ソー株式会社製）を用い、カラムとして、ＴＳＫｇｅｌ（登録商標）Ｓｕｐｅｒ  ＨＺＭ−Ｍ（４．６ｍｍＩＤ×１５ｃｍ、東ソー株式会社製）、Ｓｕｐｅｒ  ＨＺ４０００（４．６ｍｍＩＤ×１５ｃｍ、東ソー株式会社製）、Ｓｕｐｅｒ  ＨＺ３０００（４．６ｍｍＩＤ×１５ｃｍ、東ソー株式会社製）、及びＳｕｐｅｒ  ＨＺ２０００（４．６ｍｍＩＤ×１５ｃｍ、東ソー株式会社製）をそれぞれ１本ずつ直列に連結したものを用い、溶離液として、ＴＨＦ（テトラヒドロフラン）を用いる。また、測定条件としては、試料濃度を０．２質量％、流速を０．３５ｍＬ／分、サンプル注入量を１０μＬ、及び測定温度を４０℃とし、示差屈折率（ＲＩ）検出器を用いて行う。検量線は、東ソー株式会社製の「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、及び「Ａ−１０００」の７サンプルのいずれかを用いて作製する。
【００７３】
ポジ型の感光層は、１種の重合体Ａを含有していてもよく、又は２種以上の重合体Ａを含有していてもよい。
【００７４】
ポジ型の感光層における重合体Ａの含有量は、基材に対して良好な密着性を発現させる観点から、ポジ型の感光層の全質量に対して、５０質量％〜９９．９質量％であることが好ましく、７０質量％〜９８質量％であることがより好ましい。
【００７５】
重合体Ａの製造方法（合成法）は、制限されず、公知の方法を適用できる。重合体Ａの製造方法としては、例えば、構成単位Ａを形成するための重合性モノマー、さらに必要に応じて、酸基を有する構成単位Ｂを形成するための重合性モノマー、及び構成単位Ｃを形成するための重合性モノマーを、有機溶剤中、重合開始剤を用いて重合する方法が挙げられる。
【００７６】
−光酸発生剤−
ポジ型の感光層は、光酸発生剤を含有することが好ましい。ポジ型の感光層が光酸発生剤を含有することで、感度を向上できる。
【００７７】
光酸発生剤は、活性光線（例えば、紫外線、遠紫外線、Ｘ線、及び荷電粒子線）を照射されることにより酸を発生することができる化合物である。光酸発生剤としては、波長３００ｎｍ以上、好ましくは波長３００ｎｍ〜４５０ｎｍの活性光線に感応し、酸を発生する化合物が好ましい。また、波長３００ｎｍ以上の活性光線に直接感応しない光酸発生剤についても、増感剤と併用することによって波長３００ｎｍ以上の活性光線に感応し、酸を発生する化合物であれば、増感剤と組み合わせて好ましく用いることができる。
【００７８】
光酸発生剤としては、ｐＫａが４以下の酸を発生する光酸発生剤が好ましく、ｐＫａが３以下の酸を発生する光酸発生剤がより好ましく、ｐＫａが２以下の酸を発生する光酸発生剤が特に好ましい。ｐＫａの下限値は、制限されない。ｐＫａは、例えば、−１０以上であることが好ましい。
【００７９】
光酸発生剤としては、例えば、イオン性光酸発生剤、及び非イオン性光酸発生剤が挙げられる。
【００８０】
イオン性光酸発生剤としては、例えば、オニウム塩化合物（例えば、ジアリールヨードニウム塩化合物、及びトリアリールスルホニウム塩化合物）、及び第四級アンモニウム塩化合物が挙げられる。上記の中でも、イオン性光酸発生剤は、オニウム塩化合物であることが好ましく、トリアリールスルホニウム塩化合物、及びジアリールヨードニウム塩化合物の少なくとも一方であることがより好ましい。
【００８１】
イオン性光酸発生剤としては、特開２０１４−８５６４３号公報の段落０１１４〜０１３３に記載のイオン性光酸発生剤も好ましく用いることができる。
【００８２】
非イオン性光酸発生剤としては、例えば、トリクロロメチル−ｓ−トリアジン化合物、ジアゾメタン化合物、イミドスルホネート化合物、及びオキシムスルホネート化合物が挙げられる。上記の中でも、非イオン性光酸発生剤は、感度、解像度、及び密着性の観点から、オキシムスルホネート化合物であることが好ましい。トリクロロメチル−ｓ−トリアジン化合物、及びジアゾメタン化合物の具体例としては、特開２０１１−２２１４９４号公報の段落００８３〜段落００８８に記載の化合物が挙げられる。
【００８３】
上記の中でも、光酸発生剤は、感度及び解像度の観点から、オニウム塩化合物、及びオキシムスルホネート化合物からなる群より選択される少なくとも１種の化合物を含むことが好ましく、オキシムスルホネート化合物を含むことがより好ましい。
【００８４】
オキシムスルホネート化合物、すなわち、オキシムスルホネート構造を有する化合物としては、下記式（Ｂ１）で表されるオキシムスルホネート構造を有する化合物が好ましい。
【００８５】
【化４】
2020194948.tif 000006
【００８６】
式（Ｂ１）中、Ｒ２１は、アルキル基、又はアリール基を表し、＊は、他の原子、又は他の基との結合部位を表す。
【００８７】
式（Ｂ１）で表されるオキシムスルホネート構造を有する化合物は、いずれの基も置換されてもよく、Ｒ２１におけるアルキル基は、直鎖状であっても、分岐構造を有していても、環構造を有していてもよい。許容される置換基は以下に説明する。
【００８８】
Ｒ２１で表されるアルキル基としては、炭素数１〜１０の、直鎖状又は分岐状アルキル基が好ましい。Ｒ２１で表されるアルキル基は、炭素数６〜１１のアリール基、炭素数１〜１０のアルコキシ基、シクロアルキル基、又はハロゲン原子で置換されてもよい。
【００８９】
Ｒ２１で表されるアリール基としては、炭素数６〜１８のアリール基が好ましく、フェニル基又はナフチル基がより好ましい。Ｒ２１で表されるアリール基は、炭素数１〜４のアルキル基、アルコキシ基、及びハロゲン原子からなる群より選択される少なくとも１種の基で置換されてもよい。
【００９０】
ポジ型の感光層は、１種の光酸発生剤を含有していてもよく、又は２種以上の光酸発生剤を含有していてもよい。
【００９１】
ポジ型の感光層における光酸発生剤の含有量は、感度、及び解像度の観点から、ポジ型の感光層の全質量に対して、０．１質量％〜１０質量％であることが好ましく、０．５質量％〜５質量％であることがより好ましい。
【００９２】
−他の成分Ａ−
ポジ型の感光層は、上記成分以外の成分（以下、「他の成分Ａ」ともいう。）を含有していてもよい。他の成分Ａは、制限されず、目的等に応じて適宜選択できる。他の成分としては、例えば、界面活性剤、後述する腐食防止剤、及び後述する光安定化剤が挙げられる。
【００９３】
界面活性剤としては、例えば、アニオン系界面活性剤、カチオン系界面活性剤、ノニオン系（非イオン系）界面活性剤、及び両性界面活性剤が挙げられる。ポジ型の感光層が界面活性剤を含有することで、膜厚の均一性を高めることができる。上記の中でも、界面活性剤は、ノニオン系界面活性剤であることが好ましい。
【００９４】
ノニオン系界面活性剤としては、例えば、ポリオキシエチレン高級アルキルエーテル系界面活性剤、ポリオキシエチレン高級アルキルフェニルエーテル系界面活性剤、ポリオキシエチレングリコールの高級脂肪酸ジエステル系界面活性剤、シリコーン系界面活性剤、及びフッ素系界面活性剤が挙げられる。ノニオン系界面活性剤の具体例としては、ＫＰ（信越化学工業株式会社製）、ポリフロー（共栄社化学株式会社製）、エフトップ（ＪＥＭＣＯ社製）、メガファック（登録商標、例えばメガファックＦ５５１Ａ、ＤＩＣ株式会社製）、フロラード（住友スリーエム株式会社製）、アサヒガード（登録商標、ＡＧＣ株式会社製）、サーフロン（登録商標、ＡＧＣセイケミカル株式会社製）、ＰｏｌｙＦｏｘ（ＯＭＮＯＶＡ社製）、サーフィノール（日信化学工業株式会社製）、及びＳＨ−８４００（東レ・ダウコーニング株式会社製）が挙げられる。
【００９５】
ポジ型の感光層は、１種の界面活性剤を含有していてもよく、又は２種以上の界面活性剤を含有していてもよい。
【００９６】
ポジ型の感光層における界面活性剤の含有量は、膜厚の均一性の観点から、ポジ型の感光層の全質量に対して、０．０５質量％〜１０質量％であることが好ましく、０．０５質量％〜５質量％であることがより好ましい。
【００９７】
（ネガ型の感光層）
ネガ型の感光層としては、制限されず、公知のネガ型の感光層を適用できる。ネガ型の感光層は、現像性の観点から、アルカリ可溶性バインダー、重合性化合物、及び光重合開始剤を含有することが好ましい。
【００９８】
本開示において、「アルカリ可溶性」とは、２５℃の１ｍｏｌ／Ｌ水酸化ナトリウム溶液に可溶であることをいう。また、「可溶である」とは、１００ｍＬの溶媒に０．１ｇ以上溶解することをいう。
【００９９】
−アルカリ可溶性バインダー−
ネガ型の感光層は、アルカリ可溶性バインダーを含有することが好ましい。
【０１００】
アルカリ可溶性バインダーとしては、制限されず、公知のアルカリ可溶性バインダーを適用できる。アルカリ可溶性バインダーは、現像性の観点から、アルカリ可溶性樹脂であることが好ましく、酸価６０ｍｇＫＯＨ／ｇ以上の樹脂であることがより好ましく、酸価６０ｍｇＫＯＨ／ｇ以上の、カルボキシ基を有する（メタ）アクリル樹脂（以下、「重合体Ｂ」ともいう。）であることが特に好ましい。
【０１０１】
本開示において、「酸価」とは、ＪＩＳ  Ｋ００７０：１９９２に記載の方法にしたがって測定された値を意味する。
【０１０２】
本開示において、「（メタ）アクリル樹脂」とは、（メタ）アクリル酸に由来する構成単位及び（メタ）アクリル酸エステルに由来する構成単位の少なくとも一方を含む樹脂を意味する。
【０１０３】
重合体Ｂにおける（メタ）アクリル酸に由来する構成単位及び（メタ）アクリル酸エステルに由来する構成単位の合計割合は、重合体Ｂの全構成単位に対して、３０モル％以上であることが好ましく、５０モル％以上であることがより好ましい。
【０１０４】
重合体Ｂは、カルボキシ基を有する構成単位を有する。上記（メタ）アクリル樹脂に含まれるカルボキシ基を有する構成単位は、１種であってもよく、又は２種以上であってもよい。
【０１０５】
重合体Ｂにおけるカルボキシ基を有する構成単位の含有比率は、現像性の観点から、カルボキシ基を有する（メタ）アクリル樹脂の全構成単位に対して、５モル％〜５０モル％であることが好ましく、５モル％〜４０モル％であることがより好ましく、１０モル％〜４０モル％であることがさらに好ましく、１０モル％〜３０モル％であることが特に好ましい。
【０１０６】
アルカリ可溶性バインダーは、硬化後の透湿度及び強度の観点から、芳香環を有する構成単位を有することが好ましい。芳香環を有する構成単位を形成するモノマーとしては、スチレン、ｔｅｒｔ−ブトキシスチレン、メチルスチレン、α−メチルスチレン等のスチレン化合物、及びベンジル（メタ）アクリレートが挙げられる。芳香環を有する構成単位としては、スチレン化合物由来の構成単位であることが好ましい。
【０１０７】
アルカリ可溶性バインダーは、硬化後の強度の観点から、エチレン性不飽和基を有する構成単位を有することが好ましい。アルカリ可溶性バインダーは、側鎖にエチレン性不飽和基を有する構成単位を有することが好ましい。エチレン性不飽和基としては、（メタ）アクリル基が好ましく、（メタ）アクリロキシ基がより好ましい。
【０１０８】
アルカリ可溶性バインダーの酸価は、６０ｍｇＫＯＨ／ｇ以上であることが好ましく、６０ｍｇＫＯＨ／ｇ〜２００ｍｇＫＯＨ／ｇであることがより好ましく、６０ｍｇＫＯＨ／ｇ〜１５０ｍｇＫＯＨ／ｇであることがさらに好ましく、６０ｍｇＫＯＨ／ｇ〜１３０ｍｇＫＯＨ／ｇであることが特に好ましい。
【０１０９】
アルカリ可溶性バインダーの重量平均分子量（Ｍｗ）は、３，０００を超えることが好ましく、３，０００を超え６０，０００以下であることがより好ましく、５，０００〜５０，０００であることが特に好ましい。アルカリ可溶性バインダーの重量平均分子量は、上記重合体Ａの重量平均分子量の測定方法に準ずる方法により測定されるポリスチレン換算の重量平均分子量である。
【０１１０】
ネガ型の感光層は、１種のアルカリ可溶性バインダーを含有していてもよく、又は２種以上のアルカリ可溶性バインダーを含有していてもよい。
【０１１１】
ネガ型の感光層におけるアルカリ可溶性バインダーの含有量は、ネガ型の感光層の全質量に対して、１０質量％〜９０質量％であることが好ましく、２０質量％〜８０質量％であることがより好ましく、３０質量％〜７０質量％であることが特に好ましい。
【０１１２】
−重合性化合物−
ネガ型の感光層は、重合性化合物を含有することが好ましい。
【０１１３】
重合性化合物としては、重合可能な化合物であれば制限されず、例えば、ラジカル重合性化合物、及びカチオン重合性化合物が挙げられる。上記の中でも、重合性化合物は、ラジカル重合性化合物であることが好ましく、エチレン性不飽和化合物であることがより好ましい。エチレン性不飽和化合物は、１つ以上のエチレン性不飽和基を有する化合物である。エチレン性不飽和基としては、（メタ）アクリル基がより好ましい。エチレン性不飽和化合物としては、（メタ）アクリレート化合物が好ましい。
【０１１４】
エチレン性不飽和化合物としては、２官能以上のエチレン性不飽和化合物を含むことが好ましい。ここで、２官能以上のエチレン性不飽和化合物とは、一分子中にエチレン性不飽和基を２つ以上有する化合物を意味する。
【０１１５】
２官能のエチレン性不飽和化合物としては、例えば、トリシクロデカンジメタノールジ（メタ）アクリレート、１，９−ノナンジオールジ（メタ）アクリレート、及び１，６−ヘキサンジオールジ（メタ）アクリレートが挙げられる。
【０１１６】
具体的な２官能のエチレン性不飽和化合物としては、例えば、トリシクロデカンジメタノールジアクリレート（Ａ−ＤＣＰ、新中村化学工業株式会社製）、トリシクロデカンジメタノールジメタクリレート（ＤＣＰ、新中村化学工業株式会社製）、１，９−ノナンジオールジアクリレート（Ａ−ＮＯＤ−Ｎ、新中村化学工業株式会社製）、１，６−ヘキサンジオールジアクリレート（Ａ−ＨＤ−Ｎ、新中村化学工業株式会社製）、及びポリテトラメチレングリコール＃６５０ジアクリレート（Ａ−ＰＴＭＧ−６５、新中村化学工業株式会社製）が挙げられる。
【０１１７】
３官能以上のエチレン性不飽和化合物としては、例えば、ジペンタエリスリトール（トリ／テトラ／ペンタ／ヘキサ）（メタ）アクリレート、ペンタエリスリトール（トリ／テトラ）（メタ）アクリレート、トリメチロールプロパントリ（メタ）アクリレート、ジトリメチロールプロパンテトラ（メタ）アクリレート、イソシアヌル酸（メタ）アクリレート、及びグリセリントリ（メタ）アクリレートが挙げられる。ここで、「（トリ／テトラ／ペンタ／ヘキサ）（メタ）アクリレート」との用語は、トリ（メタ）アクリレート、テトラ（メタ）アクリレート、ペンタ（メタ）アクリレート、及びヘキサ（メタ）アクリレートを包含する概念である。また、「（トリ／テトラ）（メタ）アクリレート」との用語は、トリ（メタ）アクリレート及びテトラ（メタ）アクリレートを包含する概念である。
【０１１８】
エチレン性不飽和化合物は、現像性向上の観点から、酸基を有するエチレン性不飽和化合物を含むことが好ましい。酸基としては、例えば、リン酸基、スルホン酸基、及びカルボキシ基が挙げられ、カルボキシ基が好ましい。
【０１１９】
酸基を有するエチレン性不飽和化合物としては、例えば、酸基を有する３〜４官能のエチレン性不飽和化合物、及び酸基を有する５〜６官能のエチレン性不飽和化合物が挙げられる。
【０１２０】
カルボキシ基を有する２官能以上のエチレン性不飽和化合物としては、アロニックス（登録商標）ＴＯ−２３４９（東亞合成株式会社製）、アロニックスＭ−５２０（東亞合成株式会社製）、又はアロニックスＭ−５１０（東亞合成株式会社製）が好ましい。
【０１２１】
酸基を有するエチレン性不飽和化合物は、特開２００４−２３９９４２号公報の段落００２５〜００３０に記載の酸基を有する重合性化合物であることも好ましい。これらの記載は参照により本明細書に組み込まれる。
【０１２２】
ネガ型の感光層は、１種の重合性化合物を含有していてもよく、又は２種以上の重合性化合物を含有していてもよい。
【０１２３】
ネガ型の感光層における重合性化合物の含有量は、感光性の観点から、ネガ型の感光層の全質量に対して、１質量％〜７０質量％であることが好ましく、５質量％〜７０質量％であることがより好ましく、５質量％〜６０質量％であることがさらに好ましく、８質量％〜５０質量％であることが特に好ましい。
【０１２４】
−重合開始剤−
ネガ型の感光層は、重合開始剤を含有することが好ましい。
【０１２５】
重合開始剤としては、光重合開始剤、及び熱重合開始剤の少なくとも一方が好ましく、光重合開始剤がより好ましい。
【０１２６】
光重合開始剤としては、例えば、オキシムエステル構造を有する光重合開始剤（以下、「オキシム系光重合開始剤」ともいう。）、α−アミノアルキルフェノン構造を有する光重合開始剤（以下、「α−アミノアルキルフェノン系光重合開始剤」ともいう。）、α−ヒドロキシアルキルフェノン構造を有する光重合開始剤（以下、「α−ヒドロキシアルキルフェノン系重合開始剤」ともいう。）、アシルフォスフィンオキサイド構造を有する光重合開始剤（以下、「アシルフォスフィンオキサイド系光重合開始剤」ともいう。）、及びＮ−フェニルグリシン構造を有する光重合開始剤（以下、「Ｎ−フェニルグリシン系光重合開始剤」ともいう。）が挙げられる。
【０１２７】
光重合開始剤は、オキシム系光重合開始剤、α−アミノアルキルフェノン系光重合開始剤、α−ヒドロキシアルキルフェノン系重合開始剤、及びＮ−フェニルグリシン系光重合開始剤からなる群より選択される少なくとも１種を含むことが好ましく、オキシム系光重合開始剤、α−アミノアルキルフェノン系光重合開始剤及びＮ−フェニルグリシン系光重合開始剤からなる群より選択される少なくとも１種を含むことがより好ましい。
【０１２８】
また、光重合開始剤としては、例えば、特開２０１１−９５７１６号公報の段落００３１〜００４２、特開２０１５−０１４７８３号公報の段落００６４〜００８１に記載された光重合開始剤を用いてもよい。
【０１２９】
光重合開始剤の市販品としては、例えば、１−［４−（フェニルチオ）フェニル］−１，２−オクタンジオン−２−（Ｏ−ベンゾイルオキシム）（商品名：ＩＲＧＡＣＵＲＥ（登録商標）  ＯＸＥ−０１、ＢＡＳＦ社製）、１−［９−エチル−６−（２−メチルベンゾイル）−９Ｈ−カルバゾール−３−イル］エタノン−１−（Ｏ−アセチルオキシム）（商品名：ＩＲＧＡＣＵＲＥ  ＯＸＥ−０２、ＢＡＳＦ社製）、２−（ジメチルアミノ）−２−［（４−メチルフェニル）メチル］−１−［４−（４−モルホリニル）フェニル］−１−ブタノン（商品名：ＩＲＧＡＣＵＲＥ  ３７９ＥＧ、ＢＡＳＦ社製）、２−メチル−１−（４−メチルチオフェニル）−２−モルフォリノプロパン−１−オン（商品名：ＩＲＧＡＣＵＲＥ  ９０７、ＢＡＳＦ社製）、２−ヒドロキシ−１−｛４−［４−（２−ヒドロキシ−２−メチル−プロピオニル）ベンジル］フェニル｝−２−メチルプロパン−１−オン（商品名：ＩＲＧＡＣＵＲＥ  １２７、ＢＡＳＦ社製）、２−ベンジル−２−ジメチルアミノ−１−（４−モルフォリノフェニル）−１−ブタノン（商品名：ＩＲＧＡＣＵＲＥ  ３６９、ＢＡＳＦ社製）、２−ヒドロキシ−２−メチル−１−フェニルプロパン−１−オン（商品名：ＩＲＧＡＣＵＲＥ  １１７３、ＢＡＳＦ社製）、１−ヒドロキシシクロヘキシルフェニルケトン（商品名：ＩＲＧＡＣＵＲＥ  １８４、ＢＡＳＦ社製）、及び２，２−ジメトキシ−１，２−ジフェニルエタン−１−オン（商品名：ＩＲＧＡＣＵＲＥ  ６５１、ＢＡＳＦ社製）等が挙げられる。
【０１３０】
ネガ型の感光層は、１種の重合開始剤を含有していてもよく、又は２種以上の重合開始剤を含有していてもよい。
【０１３１】
ネガ型の感光層における重合開始剤の含有量は、ネガ型の感光層の全質量に対して、０．１質量％以上が好ましく、０．２質量％以上がより好ましく、０．３質量％以上が特に好ましい。また、ネガ型の感光層における重合開始剤の含有量は、ネガ型の感光層の全質量に対して、１０質量％以下が好ましく、５質量％以下がより好ましい。
【０１３２】
−他の成分Ｂ−
ネガ型の感光層は、上記成分以外の成分（以下、「他の成分Ｂ」ともいう。）を含有していてもよい。他の成分Ｂは、制限されず、目的等に応じて適宜選択できる。他の成分Ｂとしては、例えば、熱架橋性化合物、増感剤、界面活性剤、後述する腐食防止剤、及び後述する光安定化剤が挙げられる。
【０１３３】
熱架橋性化合物としては、例えば、ブロックイソシアネート化合物、ビスフェノールＡ型のエポキシ化合物、クレゾールノボラック型のエポキシ化合物、ビフェニル型のエポキシ化合物、脂環式のエポキシ化合物、及びメラミン化合物が挙げられる。ここで、「熱架橋性化合物」とは、熱により架橋反応を起こし得る官能基（すなわち、熱架橋性基）を１分子中に１つ以上有する化合物を意味する。
【０１３４】
上記の中でも、熱架橋性化合物としては、ブロックイソシアネート化合物が好ましい。ここで、「ブロックイソシアネート化合物」とは、イソシアネートのイソシアネート基をブロック剤で保護（マスク）した構造を有する化合物を意味する。
【０１３５】
ブロックイソシアネート化合物の解離温度は、１００℃〜１６０℃であることが好ましく、１３０℃〜１５０℃であることがより好ましい。ここで、「ブロックイソシアネート化合物の解離温度」とは、示差走査熱量計（例えば、セイコーインスツルメンツ株式会社製、ＤＳＣ６２００）を用いて、ＤＳＣ（Ｄｉｆｆｅｒｅｎｔｉａｌ  ｓｃａｎｎｉｎｇ  ｃａｌｏｒｉｍｅｔｒｙ）分析にてブロックイソシアネート化合物の熱特性を測定した場合に観察される、ブロックイソシアネート化合物の脱保護反応に伴う吸熱ピークの温度を意味する。
【０１３６】
解離温度が１００℃〜１６０℃であるブロック剤としては、例えば、ピラゾール化合物（例えば、３，５−ジメチルピラゾール、３−メチルピラゾール、４−ブロモ−３，５−ジメチルピラゾール、及び４−ニトロ−３，５−ジメチルピラゾール）、活性メチレン化合物（例えば、マロン酸ジエステル（例えば、マロン酸ジメチル、マロン酸ジエチル、マロン酸ジｎ−ブチル、及びマロン酸ジ２−エチルヘキシル））、トリアゾール化合物（例えば、１，２，４−トリアゾール）、及びオキシム化合物（例えば、ホルムアルドオキシム、アセトアルドオキシム、アセトオキシム、メチルエチルケトオキシム、シクロヘキサノンオキシム等の分子内に−Ｃ（＝Ｎ−ＯＨ）−で表される構造を有する化合物）が挙げられる。上記の中でも、保存安定性の観点から、オキシム化合物、又はピラゾール化合物が好ましく、オキシム化合物がより好ましい。
【０１３７】
ブロックイソシアネート化合物は、市販品であってもよい。市販品として、例えば、カレンズＡＯＩ−ＢＭ、カレンズＭＯＩ−ＢＭ、カレンズＭＯＩ−ＢＰ（いずれも昭和電工株式会社製）、及びブロック型のデュラネートシリーズ（旭化成株式会社製）が挙げられる。
【０１３８】
ブロックイソシアネート化合物の分子量は、２００〜３，０００であることが好ましく、２５０〜２，６００であることがより好ましく、２８０〜２，２００であることが特に好ましい。
【０１３９】
ネガ型の感光層は、１種の熱架橋性化合物を含有していてもよく、又は２種以上の熱架橋性化合物を含有していてもよい。
【０１４０】
ネガ型の感光層における熱架橋性化合物の含有量は、得られる硬化膜（すなわち、ネガ型の感光層の硬化物）の強度の観点から、ネガ型の感光層の全質量に対して、１質量％〜５０質量％であることが好ましく、５質量％〜３０質量％であることがより好ましい。
【０１４１】
増感剤としては、例えば、Ｎ−フェニルグリシンが挙げられる。
【０１４２】
ネガ型の感光層は、１種の増感剤を含有していてもよく、又は２種以上の増感剤を含有していてもよい。
【０１４３】
ネガ型の感光層における増感剤の含有量は、ネガ型の感光層の全質量に対して、０．０１質量％〜５質量％であることが好ましい。
【０１４４】
界面活性剤としては、上記「ポジ型の感光層」の項において説明した界面活性剤を適用でき、好ましい種類も同様である。
【０１４５】
ネガ型の感光層は、１種の界面活性剤を含有していてもよく、又は２種以上の界面活性剤を含有していてもよい。
【０１４６】
ネガ型の感光層における界面活性剤の含有量は、膜厚の均一性の観点から、ネガ型の感光層の全質量に対して、０．０１質量％〜１５質量％であることが好ましく、０．０５質量％〜１５質量％であることがより好ましい。
【０１４７】
（感光層の形成方法）
感光層の形成方法は、制限されず、公知の方法を適用できる。感光層の形成方法としては、例えば、上記各成分を含む感光層用組成物を、被塗布物上に塗布し、次いで乾燥させる方法が挙げられる。
【０１４８】
感光層用組成物は、上記各成分、及び溶剤を任意の割合で混合することによって調製できる。
【０１４９】
溶剤は、制限されず、公知の溶剤を適用できる。溶剤としては、例えば、エチレングリコールモノアルキルエーテル系溶剤、エチレングリコールジアルキルエーテル系溶剤、エチレングリコールモノアルキルエーテルアセテート系溶剤、プロピレングリコールモノアルキルエーテル系溶剤、プロピレングリコールジアルキルエーテル系溶剤、プロピレングリコールモノアルキルエーテルアセテート系溶剤、ジエチレングリコールジアルキルエーテル系溶剤、ジエチレングリコールモノアルキルエーテルアセテート系溶剤、ジプロピレングリコールモノアルキルエーテル系溶剤、ジプロピレングリコールジアルキルエーテル系溶剤、ジプロピレングリコールモノアルキルエーテルアセテート系溶剤、エステル系溶剤、ケトン系溶剤、アミド系溶剤、及びラクトン系溶剤が挙げられる。
【０１５０】
また、溶剤の好ましい例としては、以下に記載のエステル系溶剤、エーテル系溶剤、及びケトン系溶剤が挙げられる。
エステル系溶剤としては、酢酸エチル、酢酸プロピル、酢酸イソブチル、酢酸ｓｅｃ−ブチル、酢酸ｔ−ブチル、酢酸イソプロピル、酢酸ｎ−ブチル、及び１−メトキシ−２−プロピルアセテートが挙げられる。
エーテル系溶剤としては、ジイソプロピルエーテル、１，４−ジオキサン、１，２−ジメトキシエタン、１，３−ジオキソラン、プロピレングリコールジメチルエーテル、及びプロピレングリコールモノエチルエーテルが挙げられる。
ケトン系溶剤としては、メチルｎ−ブチルケトン、メチルエチルケトン、メチルイソブチルケトン、ジエチルケトン、メチルｎ−プロピルケトン、及びメチルイソプロピルケトンが挙げられる。
【０１５１】
感光層用組成物中の固形分濃度は、制限されず、例えば、０．５質量％〜４０質量％の範囲で適宜設定できる。
【０１５２】
塗布方法としては、例えば、スリット塗布、スピン塗布、カーテン塗布、及びインクジェット塗布が挙げられる。
【０１５３】
乾燥温度は、溶剤等の揮発性成分の種類に応じて適宜設定することができる。乾燥温度は、例えば、６０℃〜１２０℃の範囲で適宜設定することができる。
【０１５４】
［導電層］
本開示に係る導電性転写材料は、銀粒子、及びバインダーを含有する導電層を有する。本開示に係る導電性転写材が上記導電層を有することで、表面抵抗が小さい導電パターンが形成される。
【０１５５】
（銀粒子）
導電層は、銀粒子を含有する。導電層が銀粒子を含有することで、表面抵抗が小さい導電パターンが形成される。銀粒子としては、制限されず、公知の銀粒子を適用できる。
【０１５６】
銀粒子の平均粒子径は、５ｎｍ〜１００ｎｍであることが好ましく、５ｎｍ〜５０ｎｍであることがより好ましく、５ｎｍ〜３０ｎｍであることが特に好ましい。銀粒子の平均粒子径が上記範囲内であることで、銀粒子同士が融着しやすくなるため、導電パターンの導電性を向上できる。
【０１５７】
銀粒子の平均粒子径は、以下の方法により測定する。
透過型電子顕微鏡（ＴＥＭ）を用いて、３００個の銀粒子を観察し、次いで、上記各銀粒子の直径を求める。ここで、銀粒子の直径とは、銀粒子の長軸長さを指す。次に、測定値を算術平均することで、銀粒子の平均粒子径を求める。
【０１５８】
銀粒子の含有量は、上記導電層の全質量に対して、６０質量％〜９９質量％であることが好ましく、７０質量％〜９９質量％であることがより好ましく、８０質量％〜９９質量％であることがさらに好ましく、８５質量％〜９９質量％であることが特に好ましい。銀粒子の含有量が上記範囲内であることで、導電層中の銀粒子の密度を向上できるため、導電パターンの導電性を向上できる。銀粒子の含有量の上限は、上記導電層の全質量に対して、９５質量％であってもよい。
【０１５９】
（バインダー）
導電層は、バインダーを含有する。バインダーとしては、制限されず、公知のバインダーを適用できる。バインダーとしては、水溶性バインダーが好ましい。導電層が水溶性バインダーを含有することで、現像液への導電層の溶解性を向上できる。また、導電層が水溶性バインダーを含有することで、感光層及び導電層を塗布液により形成する場合において、先に形成した層の溶剤による再溶解を抑制できる。具体的に、後述する導電層用組成物に含まれる水の含有比率を大きくし、感光層用組成物に含まれる有機溶剤の含有比率を大きくすることで、先に形成した層が溶剤により再溶解されることを抑制できる。
【０１６０】
本開示において、「水溶性」とは、２５℃の水１００ｇに対して１ｇ以上溶解する性質を意味する。
【０１６１】
水溶性バインダーとしては、制限されず、公知の水溶性バインダーを適用できる。水溶性バインダーとしては、例えば、セルロース、ポリビニルアルコール、ポリビニルピロリドン、ビニルピロリドン−酢酸ビニル共重合体、ビニルピロリドン−ビニルカプロラクタム−ジメチルアミノエチルアクリレート共重合体、ビニルピロリドン−メタクリルアミドプロピルトリメチルアンモニウム塩共重合体、ビニルピロリドン−ジメチルアミノエチルメタクリレート共重合体、ビニルピロリドン−ジメチルアミノエチルアクリレート共重合体、及びビニルピロリドン−ビニルアルコールコポリマーが挙げられる。上記の中でも、水溶性バインダーは、銀粒子の融着を促進する観点から、セルロースであることが好ましい。
【０１６２】
セルロースとしては、制限されず、公知のセルロースを適用できる。セルロースとしては、例えば、メチルセルロース、ヒドロキシエチルメチルセルロース、ヒドロキシプロピルメチルセルロース、ヒドロキシプロピルセルロース、及びカルボキシメチルセルロースが挙げられる。
【０１６３】
上記の中でも、セルロースは、メチルセルロース、ヒドロキシプロピルメチルセルロース、及びヒドロキシプロピルセルロースからなる群より選択される少なくとも１種のセルロースであることが好ましく、ヒドロキシプロピルメチルセルロースであることがより好ましい。
【０１６４】
導電層は、１種のバインダーを含有していてもよく、又は２種以上のバインダーを含有していてもよい。
【０１６５】
バインダーの含有量は、上記導電層の全質量に対して、１質量％〜４０質量％であることが好ましく、５質量％〜３０質量％であることがより好ましく、５質量％〜２０質量％であることが特に好ましい。バインダーの含有量の上限は、上記導電層の全質量に対して、１５質量％であってもよい。
【０１６６】
（糖類）
導電層は、五員環構造又は六員環構造を有する、セルロース以外の糖類（以下、単に「糖類」ともいう。）を含有することが好ましい。導電層が上記糖類を含有することで、導電層の解像性を向上できる。
【０１６７】
糖類としては、単糖であってもよく、又は複数の単糖がグリコシド結合により結合した糖類（例えば、二糖、三糖、オリゴ糖、及び多糖）であってもよい。糖類としては、例えば、フルクトース、Ｄ−リボース、デオキシリボース、イヌリン、ヒアルロン酸、及びプルランが挙げられる。
【０１６８】
上記の中でも、糖類は、解像性の観点から、単糖であることが好ましい。具体的に、糖類は、五員環構造又は六員環構造を有する、セルロース以外の単糖であることが好ましく、フルクトース、Ｄ−リボース、及びデオキシリボースからなる群より選択される少なくとも１種の糖であることがより好ましく、フルクトースであることが特に好ましい。
【０１６９】
糖類の分子量は、５，０００以下であることが好ましく、１，０００以下であることがより好ましく、５００以下であることがさらに好ましく、２００以下であることが特に好ましい。糖類の分子量が上記範囲内であることで、導電層の解像性を向上できる。糖類の分子量の下限は、制限されない。糖類の分子量は、５０以上であることが好ましく、１００以上であることがより好ましい。
【０１７０】
導電層は、１種の糖類を含有していてもよく、又は２種以上の糖類を含有していてもよい。
【０１７１】
糖類の含有量は、解像性の観点から、導電層の全質量に対して、０．０１質量％〜１０質量％であることが好ましく、１質量％〜５質量％であることがより好ましい。
【０１７２】
（感光性材料）
導電層は、必要に応じて、感光性材料を含有していてもよい。感光性材料としては、活性光線の照射により化学変化を起こし得る材料であれば制限されず、例えば、上記「感光層」の項において説明した光酸発生剤、増感剤、及び光重合開始剤が挙げられる。
【０１７３】
導電層は、１種の感光性材料を含有していてもよく、又は２種以上の感光性材料を含有していてもよい。
【０１７４】
導電層中の感光性材料の含有量は、導電性の観点から、少ないことが好ましい。すなわち、導電層は、非感光性の導電層であることが好ましい。具体的に、導電層中の感光性材料の含有量は、導電層の全質量に対して、５質量％以下であることが好ましく、１質量％以下であることがより好ましく、０．１質量％以下であることがさらに好ましく、０質量％であることが特に好ましい。
【０１７５】
（導電層の平均厚さ）
導電層の平均厚さは、導電性の観点から、０．０５μｍ〜１００μｍであることが好ましく、０．０５μｍ〜５０μｍであることがより好ましく、０．１μｍ〜１０μｍであることがさらに好ましく、０．１μｍ〜５μｍであることが特に好ましい。導電層の平均厚さは、上記仮支持体の平均厚さの測定方法に準ずる方法により測定する。
【０１７６】
（導電層の形成方法）
導電層の形成方法は、制限されず、公知の方法を適用できる。導電層の形成方法としては、例えば、上記各成分を含む導電層用組成物を、被塗布物上に塗布し、次いで乾燥させる方法が挙げられる。
【０１７７】
導電層用組成物は、例えば、上記各成分、及び溶剤を任意の割合で混合することによって調製できる。また、導電層用組成物は、銀粒子の供給源として銀粒子分散液を用いて調製してもよい。銀粒子分散液は、少なくとも、銀粒子、及び分散剤を含む組成物である。分散剤としては、後述する分散剤を適用できる。例えば、銀粒子分散液、及びバインダーを混合することによって導電層用組成物を調製することができる。
【０１７８】
銀粒子分散液としては、例えば、特開２００１−３２５８３１号公報に記載された金属コロイド液、特開２００１−１６７６４７号公報に記載された銀コロイド水溶液、及び国際公開第２０１３／０６１５２７号に記載された接合用組成物が挙げられる。
【０１７９】
銀粒子分散液の製造方法としては、例えば、化学還元法が挙げられる。化学還元法においては、例えば、銀化合物を溶剤中で還元する方法が挙げられる。銀化合物としては、例えば、硝酸銀、硫酸銀、塩化銀、酸化銀、酢酸銀、亜硝酸銀、塩素酸銀、及び硫化銀が挙げられる。また、銀粒子分散液の調製方法は、例えば、特開２００１−３２５８３１号公報、特開２００１−１６７６４７号公報、及び国際公開第２０１３／０６１５２７号に記載されており、これらの記載は参照により本明細書に組み込まれる。また、銀粒子分散液の市販品は、例えば、バンドー化学株式会社製のＦｌｏｗＭｅｔａｌ（登録商標）ＳＷ−１０２０として入手可能である。
【０１８０】
溶剤としては、例えば、水、及び有機溶剤が挙げられる。有機溶剤としては、例えば、メチルアルコール、エチルアルコール、ｎ−プロピルアルコール、２−プロピルアルコール、１，３−プロパンジオール、１，２−プロパンジオール、１，４−ブタンジオール、１，２，６−ヘキサントリオール、１−エトキシ−２−プロパノール、２−ブトキシエタノール、エチレングリコール、ジエチレングリコール、トリエチレングリコール、ポリエチレングリコール、プロピレングリコール、ジプロピレングリコール、トリプロピレングリコール、ポリプロピレングリコール、Ｎ，Ｎ−ジメチルホルムアミド、ジメチルスルホキシド、Ｎ−メチル−２−ピロリドン、Ｎ，Ｎ−ジメチルアセトアミド、グリセリン、アセトン、及び乳酸エチルが挙げられる。
【０１８１】
導電層用組成物は、１種の溶剤を含有していてもよく、又は２種以上の溶剤を含有していてもよい。
【０１８２】
導電層用組成物中の固形分濃度は、制限されず、例えば、０．５質量％〜４０質量％の範囲で適宜設定できる。
【０１８３】
導電層用組成物は、分散剤を含有していてもよい。分散剤としては、例えば、アミン、カルボン酸、及びイオン性化合物が挙げられる。
【０１８４】
アミンとしては、例えば、オレイルアミン、ヘキシルアミン、ブチルアミン、ペンチルアミン、ヘキシルアミン、オクチルアミン、ドデシルアミン、シクロペンチルアミン、シクロヘキシルアミン、アニリン、ジプロピルアミン、ジブチルアミン、ピペリジン、ヘキサメチレンイミン、トリプロピルアミン、ジメチルプロパンジアミン、シクロヘキシルジメチルアミン、ピリジン、及びキノリンが挙げられる。
【０１８５】
カルボン酸としては、例えば、ギ酸、シュウ酸、酢酸、ヘキサン酸、アクリル酸、オクチル酸、及びオレイン酸が挙げられる。
【０１８６】
イオン性化合物としては、例えば、クエン酸三ナトリウム、クエン酸三カリウム、クエン酸三リチウム、りんご酸二ナトリウム、酒石酸二ナトリウム、及びグリコール酸ナトリウムが挙げられる。
【０１８７】
特に好ましい分散剤としては、グリセリンエステル類、又は多価アルコール化合物が挙げられる。
【０１８８】
導電層用組成物は、１種の分散剤を含有していてもよく、又は２種以上の分散剤を含有していてもよい。
【０１８９】
分散剤の含有量は、導電層用組成物の全質量に対して、０．１質量％〜１０質量％であることが好ましい。
【０１９０】
導電層用組成物は、界面活性剤を含有していてもよい。界面活性剤としては、例えば、上記「感光層」の項において説明した界面活性剤を適用できる。
【０１９１】
導電層用組成物は、１種の界面活性剤を含有していてもよく、又は２種以上の界面活性剤を含有していてもよい。
【０１９２】
界面活性剤の含有量は、導電層用組成物の全質量に対して、０．０００１質量％〜１．０質量％であることが好ましい。
【０１９３】
塗布方法としては、例えば、スリット塗布、スピン塗布、カーテン塗布、及びインクジェット塗布が挙げられる。
【０１９４】
乾燥温度は、溶剤等の揮発性成分の種類に応じて適宜設定することができる。乾燥温度は、例えば、６０℃〜１２０℃の範囲で適宜設定することができる。
【０１９５】
乾燥時間は、制限されず、乾燥温度に応じて適宜設定すればよい。
【０１９６】
［接着層］
本開示に係る導電性転写材料は、上記導電層の上記感光層とは反対側に、接着層を有することが好ましい。本開示に係る導電性転写材料が接着層を有することで、被転写体（例えば、基板）との密着性を向上できる。
【０１９７】
接着層を有する導電性転写材料の一実施形態について図面を参照して説明する。図２は、本開示に係る導電性転写材料の層構成の一例を示す概略図である。図２に示す導電性転写材料１１０は、仮支持体１０と、感光層２０と、導電層３０と、接着層４０と、をこの順で有する。
【０１９８】
接着層は、密着性の観点から、有機材料（例えば、有機樹脂）を含有する接着層であることが好ましい。接着層は、パターン形成における残渣除去の観点から、アルカリ可溶性バインダーを含有することが好ましい。
【０１９９】
アルカリ可溶性バインダーとしては、パターン形成における残渣除去の観点から、アルカリ可溶性樹脂であることが好ましく、酸価２０ｍｇＫＯＨ／ｇ以上の樹脂であることがより好ましく、酸価２０ｍｇＫＯＨ／ｇ以上の、カルボキシ基を有する（メタ）アクリル樹脂であることが特に好ましい。
【０２００】
（メタ）アクリル樹脂中における（メタ）アクリル酸に由来する構成単位及び（メタ）アクリル酸エステルに由来する構成単位の合計割合は、（メタ）アクリル樹脂の全構成単位に対して、３０モル％以上であることが好ましく、５０モル％以上であることがより好ましい。
【０２０１】
カルボキシ基を有する（メタ）アクリル樹脂は、カルボキシ基を有する構成単位を有する。上記（メタ）アクリル樹脂に含まれるカルボキシ基を有する構成単位は、１種であってもよく、又は２種以上であってもよい。
【０２０２】
カルボキシ基を有する（メタ）アクリル樹脂におけるカルボキシ基を有する構成単位の含有比率は、現像性の観点から、カルボキシ基を有する（メタ）アクリル樹脂の全構成単位に対して、３モル％〜５０モル％であることが好ましく、３モル％〜４０モル％であることがより好ましく、３モル％〜３５モル％であることが特に好ましい。
【０２０３】
アルカリ可溶性バインダーは、芳香環を有する構成単位を含んでいてもよい。芳香環を有する構成単位を形成するモノマーとしては、例えば、スチレン化合物、及びベンジル（メタ）アクリレートが挙げられる。スチレン化合物としては、例えば、スチレン、ｔｅｒｔ−ブトキシスチレン、メチルスチレン、及びα−メチルスチレンが挙げられる。芳香環を有する構成単位は、スチレン化合物由来の構成単位であることが好ましい。
【０２０４】
アルカリ可溶性バインダーは、エチレン性不飽和基を有する構成単位を含んでいてもよい。アルカリ可溶性バインダーは、側鎖にエチレン性不飽和基を有する構成単位を有することが好ましい。エチレン性不飽和基としては、（メタ）アクリル基が好ましく、（メタ）アクリロキシ基がより好ましい。
【０２０５】
アルカリ可溶性バインダーの酸価は、パターン形成における残渣除去の観点から、２０ｍｇＫＯＨ／ｇ以上であることが好ましく、４５ｍｇＫＯＨ／ｇ〜２００ｍｇＫＯＨ／ｇであることがより好ましく、５０ｍｇＫＯＨ／ｇ以上〜１５０ｍｇＫＯＨ／ｇであることが特に好ましい。同様の理由により、アルカリ可溶性バインダーの酸価は、６０ｍｇＫＯＨ／ｇ以上であってもよく、又は８０ｍｇＫＯＨ／ｇ以上であってもよい。
【０２０６】
アルカリ可溶性バインダーの重量平均分子量は、３，０００を超えることが好ましく、３，０００を超え６０，０００以下であることがより好ましく、５，０００〜５０，０００であることが特に好ましい。アルカリ可溶性バインダーの重量平均分子量は、上記重合体Ａの重量平均分子量の測定方法に準ずる方法により測定されるポリスチレン換算の重量平均分子量である。
【０２０７】
アルカリ可溶性バインダーとしては、上記「ネガ型の感光層」の項において説明したアルカリ可溶性バインダーを適用することもできる。
【０２０８】
接着層は、上記成分に加えて、上記「感光層」の項において説明した他の成分（すなわち、他の成分Ａ、及び他の成分Ｂ）を含有していてもよい。
【０２０９】
接着層は、１種のアルカリ可溶性バインダーを含有していてもよく、又は２種以上のアルカリ可溶性バインダーを含有していてもよい。
【０２１０】
接着層におけるアルカリ可溶性バインダーの含有量は、密着性及び現像性の観点から、接着層の全質量に対して、５０質量％以上であることが好ましく、６０質量％以上であることがより好ましく、８０質量％以上であることが特に好ましい。接着層におけるアルカリ可溶性バインダーの含有量の上限は、制限されない。接着層におけるアルカリ可溶性バインダーの含有量は、接着層の全質量に対して、例えば、１００質量％以下の範囲で適宜設定することができる。
【０２１１】
また、接着層におけるアルカリ可溶性バインダーは、熱硬化性樹脂であってもよい。熱硬化性樹脂は、制限されず、公知の熱硬化性樹脂を適用できる。
【０２１２】
接着層は、アルカリ可溶性の接着層であってもよく、熱硬化性の接着層であってもよく、又は感光性の接着層であってもよい。アルカリ可溶性の接着層は、接着層の成分として、少なくともアルカリ可溶性バインダーによって構成される。熱硬化性の接着層は、接着層の成分として、少なくとも熱硬化性樹脂によって構成される。感光性の接着層としては、例えば、ネガ型感光性の接着層、及びポジ型感光性の接着層が挙げられる。熱硬化性の接着層、又は感光性の接着層は、アルカリ可溶性をさらに有していてもよい。
【０２１３】
接着層と感光層との組み合わせとしては、下記（ａ）〜（ｆ）にそれぞれ記載された組み合わせが好ましく、下記（ａ）〜（ｅ）にそれぞれ記載された組み合わせがより好ましい。
（ａ）接着層がアルカリ可溶性の接着層であり、感光層がポジ型の感光層である。
（ｂ）接着層がアルカリ可溶性の接着層であり、感光層がネガ型の感光層である。
（ｃ）接着層が熱硬化性の接着層であり、感光層がポジ型の感光層である。
（ｄ）接着層が熱硬化性の接着層であり、感光層がネガ型の感光層である。
（ｅ）接着層がネガ型感光性の接着層であり、感光層がネガ型の感光層である。
（ｆ）接着層がポジ型感光性の接着層であり、感光層がポジ型の感光層である。
【０２１４】
波長４００ｎｍ〜７００ｎｍにおける接着層の最低透過率は、８０％以上であることが好ましく、９０％以上であることがより好ましい。透過率は、上記仮支持体の透過率の測定方法に準ずる方法により測定する。
【０２１５】
接着層の平均厚さは、５００ｎｍ未満であることが好ましく、２５０ｎｍ以下であることがより好ましく、１００ｎｍ以下であることがさらに好ましく、８０ｎｍ以下であることが特に好ましい。接着層の平均厚さが上記範囲内であることで、本開示に係る導電性転写材料を基板に転写した場合に、接着層を介して導電層と基板とを導通できる。
【０２１６】
接着層の平均厚さは、１ｎｍ以上であることが好ましく、１０ｎｍ以上であることがより好ましく、２０ｎｍ以上であることが特に好ましい。接着層の平均厚さが上記範囲内であることで、被転写体との密着性を向上できる。
【０２１７】
接着層の平均厚さは、上記仮支持体の平均厚さの測定方法に準ずる方法により測定する。
【０２１８】
（接着層の形成方法）
接着層の形成方法は、制限されず、公知の方法を適用できる。接着層の形成方法としては、例えば、上記各成分を含む接着層用組成物を、被塗布物上に塗布し、次いで乾燥させる方法が挙げられる。
【０２１９】
塗布方法としては、例えば、スリット塗布、スピン塗布、カーテン塗布、及びインクジェット塗布が挙げられる。
【０２２０】
乾燥温度は、溶剤等の揮発性成分の種類に応じて適宜設定することができる。乾燥温度は、例えば、６０℃〜１２０℃の範囲で設定することができる。
【０２２１】
乾燥時間は、制限されず、乾燥温度に応じて適宜設定すればよい。
【０２２２】
接着層用組成物は、上記各成分、及び溶剤を任意の割合で混合することによって調製できる。
【０２２３】
溶剤としては、制限されず、例えば、上記「感光層」の項において説明した溶剤が挙げられる。
【０２２４】
接着層用組成物中の固形分濃度は、制限されず、例えば、０．５質量％〜１０質量％の範囲で適宜設定できる。
【０２２５】
［腐食防止剤］
本開示に係る導電性転写材料において、上記感光層、及び上記導電層の少なくとも一方は、腐食防止剤を含有することが好ましい。また、上記接着層は、腐食防止剤を含有することが好ましい。上記各層が、腐食防止剤を含むことで、銀粒子等の腐食を抑制できるため、耐久性を向上できる。
【０２２６】
腐食防止剤は、制限されず、公知の腐食防止剤を適用できる。腐食防止剤としては、例えば、窒素原子及び硫黄原子の少なくとも１つを含有する化合物が挙げられる。腐食防止剤は、耐久性の観点から、窒素原子及び硫黄原子の少なくとも１つを含有する複素環式化合物であることが好ましく、１つ以上の窒素原子を含有する５員環構造を含む化合物であることがより好ましく、トリアゾール構造を含む化合物、ベンゾイミダゾール構造を含む化合物、及びチアジアゾール構造を含む化合物からなる群より選択される少なくとも１種の化合物であることが特に好ましい。１つ以上の窒素原子を含有する５員環構造は、単環の構造であってもよく、又は縮合環を構成する部分構造であってもよい。
【０２２７】
腐食防止剤の具体例としては、ベンゾイミダゾール、１，２，４−トリアゾール、ベンゾトリアゾール、トリルトリアゾール、ブチルベンジルトリアゾール、アルキルジチオチアジアゾール、アルキルチオール、２−アミノピリミジン、５，６−ジメチルベンゾイミダゾール、２−アミノ−５−メルカプト−１，３，４−チアジアゾール、２，５−ジメルカプト−１，３，４−チアジアゾール、２−メルカプトピリミジン、２−メルカプトベンゾオキサゾール、２−メルカプトベンゾチアゾール、及び２−メルカプトベンゾイミダゾールが挙げられる。上記の中でも、腐食防止剤は、ベンゾイミダゾール、１，２，４−トリアゾール、及び２，５−ジメルカプト−１，３，４−チアジアゾールからなる群より選択される少なくとも１種の腐食防止剤であることが好ましい。
【０２２８】
感光層、導電層、及び接着層は、それぞれ、１種の腐食防止剤を含有していてもよく、又は２種以上の腐食防止剤を含有していてもよい。
【０２２９】
腐食防止剤の含有量は、腐食防止剤を含有する層の全質量に対して、０．０１質量％〜８質量％であることが好ましい。
【０２３０】
［光安定化剤］
本開示に係る導電性転写材料において、上記感光層、及び上記導電層の少なくとも一方は、光安定化剤を含有することが好ましい。また、上記接着層は、光安定化剤を含有することが好ましい。上記各層が、光安定化剤を含有することで、耐光性を向上できる。
【０２３１】
光安定化剤は、制限されず、公知の光安定化剤を適用できる。光安定化剤としては、例えば、米国特許出願公開第２０１５／０２７００２４号明細書の段落００３２〜段落００４３に記載の化合物を使用できる。
【０２３２】
光安定化剤の具体例としては、遷移金属化合物が挙げられる。遷移金属化合物に含まれる遷移金属としては、例えば、Ｆｅ、Ｃｏ、Ｍｎ、及びＶが挙げられる。遷移金属化合物に含まれる配位子としては、例えば、アセチルアセトナト（以下、「ａｃａｃ」ともいう。）、シクロペンタジエニル、ビピリジン、フェナントロリン、ＳＯ４２−、及びＮＯ３−が挙げられる。遷移金属化合物の具体例としては、フェロセン、Ｆｅ（ａｃａｃ）３、Ｃｏ（ａｃａｃ）３、Ｍｎ（ａｃａｃ）３、ＶＯ（ａｃａｃ）３、アスコルビン酸鉄、硫酸鉄、及びトリス（２，２’−ビピリジン）硫酸鉄が挙げられる。
【０２３３】
感光層、導電層、及び接着層は、それぞれ、１種の光安定化剤を含有していてもよく、又は２種以上の光安定化剤を含有していてもよい。
【０２３４】
光安定化剤の含有量は、光安定化剤を含有する層の全質量に対して、０．０１質量％〜１０質量％であることが好ましい。
【０２３５】
［不純物］
本開示に係る導電性転写材料において、上記感光層、及び上記導電層における不純物の含有量は少ないことが好ましい。また、本開示に係る導電性転写材料が上記接着層を有する場合、上記接着層における不純物の含有量も少ないことが好ましい。
【０２３６】
不純物の具体例としては、ナトリウム、カリウム、マグネシウム、カルシウム、鉄、マンガン、銅、アルミニウム、チタン、クロム、コバルト、ニッケル、亜鉛、スズ、及びこれらのイオン、並びに、遊離ハロゲン、及びハロゲン化物イオン（例えば、塩化物イオン、臭化物イオン、及びヨウ化物イオン）が挙げられる。
各層における不純物の含有量は、質量基準で、１０００ｐｐｍ以下であることが好ましく、２００ｐｐｍ以下であることがより好ましく、４０ｐｐｍ以下であることがさらに好ましい。下限は特に定めるものではないが、現実的に減らせる限界及び測定限界の観点から、各層における不純物の含有量は、質量基準で、１０ｐｐｂ以上とすることができ、又は１００ｐｐｂ以上とすることができる。
不純物を上記範囲に減らす方法としては、各層の原料に不純物を含まないものを選択すること、層の形成時に不純物の混入を防ぐこと、及び洗浄すること等が挙げられる。このような方法により、不純物量を上記範囲内とすることができる。
不純物は、例えば、ＩＣＰ（Inductively Coupled Plasma）発光分光分析法、原子吸光分光法等の公知の方法で定量することができる。
【０２３７】
また、各層における、ベンゼン、ホルムアルデヒド、トリクロロエチレン、１，３−ブタジエン、四塩化炭素、クロロホルム、Ｎ，Ｎ−ジメチルホルムアミド、Ｎ，Ｎ−ジメチルアセトアミド、ヘキサン等の化合物の含有量が少ないことが好ましい。これら化合物の各層中における含有量としては、質量基準で、１０００ｐｐｍ以下が好ましく、２００ｐｐｍ以下がより好ましく、４０ｐｐｍ以下がさらに好ましい。下限は特に定めるものではないが、現実的に減らせる限界及び測定限界の観点から、上記した化合物の各層中における含有量は、質量基準で、１０ｐｐｂ以上とすることができ、又は１００ｐｐｂ以上とすることができる。
化合物の不純物は、上記の金属の不純物と同様の方法で含有量を抑制することができる。また、公知の測定法により定量することができる。
【０２３８】
［クッション層］
本開示に係る導電性転写材料は、上記仮支持体と上記感光層の間に、クッション層を有することが好ましい。本開示に係る導電性転写材料がクッション層を有することで、導電性転写材料の転写性を向上できる。
【０２３９】
クッション層は、現像処理によって除去され得るものであってもよく、又は仮支持体の剥離とともに感光層から剥離され得るものであってもよい。
【０２４０】
クッション層を有する導電性転写材料の一実施形態について図面を参照して説明する。図３は、本開示に係る導電性転写材料の層構成の一例を概略的に示している。図３に示す導電性転写材料１２０は、仮支持体１０と、クッション層５０と、感光層２０と、導電層３０と、接着層４０と、をこの順で有する。
【０２４１】
クッション層は、バインダーポリマーを含有することが好ましい。バインダーポリマーとしては、制限されず、転写性を考慮して公知のバインダーポリマーから適宜選択できる。バインダーポリマーとしては、例えば、熱可塑性樹脂、及びアルカリ可溶性樹脂が挙げられる。
【０２４２】
熱可塑性樹脂は、制限されず、公知の熱可塑性樹脂を適用できる。熱可塑性樹脂としては、例えば、低密度ポリエチレン、中密度ポリエチレン、高密度ポリエチレン、及びポリプロピレン等が挙げられる。
【０２４３】
アルカリ可溶性樹脂は、制限されず、公知の熱可塑性樹脂を適用できる。アルカリ可溶性樹脂としては、例えば、上記「感光層」及び「接着層」の項において説明したアルカリ可溶性バインダーが挙げられる。
【０２４４】
上記の中でも、バインダーポリマーは、現像性の観点から、アルカリ可溶性樹脂であることが好ましく、酸価６０ｍｇＫＯＨ／ｇ以上の樹脂であることがより好ましく、酸価６０ｍｇＫＯＨ／ｇ以上の、カルボキシ基を有する（メタ）アクリル樹脂であることが特に好ましい。クッション層におけるアルカリ可溶性樹脂の好ましい実施形態は、上記「感光層」において説明したアルカリ可溶性バインダーと同様である。
【０２４５】
クッション層は、他の成分を含有していてもよい。他の成分としては、例えば、可塑剤、及び界面活性剤が挙げられる。
【０２４６】
可塑剤は、制限されず、公知の可塑剤を適用できる。クッション層が可塑剤を含有することによって、本開示に係る導電性転写材料の転写性が向上する。可塑剤としては、市販品であってもよく、例えば、ＢＰＥ−５００（新中村化学工業株式会社製）、及びＵＣ−３５１０（東亞合成株式会社製）が挙げられる。
【０２４７】
クッション層は、１種の可塑剤を含有していてもよく、又は２種以上の可塑剤を含有していてもよい。
【０２４８】
可塑剤の含有量は、クッション層の全質量に対して、１０質量％〜３０質量％であることが好ましい。
【０２４９】
界面活性剤としては、例えば、上記「感光層」の項において説明した界面活性剤を適用できる。
【０２５０】
クッション層は、１種の界面活性剤を含有していてもよく、又は２種以上の界面活性剤を含有していてもよい。
【０２５１】
界面活性剤の含有量は、クッション層の全質量に対して、０．１質量％〜５質量％であることが好ましい。
【０２５２】
クッション層の平均厚さは、転写性の観点から、１μｍ〜２０μｍであることが好ましく、１μｍ〜１０μｍであることが好ましく、３μｍ〜１０μｍであることがより好ましい。クッション層の平均厚さは、上記仮支持体の平均厚さの測定方法に準ずる方法により測定する。
【０２５３】
（クッション層の形成方法）
クッション層の形成方法は、制限されず、公知の方法を適用できる。クッション層の形成方法としては、例えば、上記各成分を含むクッション層用組成物を、被塗布物上に塗布し、次いで乾燥させる方法が挙げられる。
【０２５４】
塗布方法としては、例えば、スリット塗布、スピン塗布、カーテン塗布、及びインクジェット塗布が挙げられる。
【０２５５】
乾燥温度は、溶剤等の揮発性成分の種類に応じて適宜設定することができる。乾燥温度は、例えば、６０℃〜１２０℃の範囲で設定することができる。
【０２５６】
乾燥時間は、制限されず、乾燥温度に応じて適宜設定すればよい。
【０２５７】
クッション層用組成物は、上記各成分、及び溶剤を任意の割合で混合することによって調製できる。
【０２５８】
溶剤としては、制限されず、例えば、上記「感光層」の項において説明した溶剤が挙げられる。
【０２５９】
クッション層用組成物中の固形分濃度は、制限されず、例えば、１質量％〜４０質量％の範囲で適宜設定できる。
【０２６０】
［中間層］
本開示に係る導電性転写材料は、上記仮支持体と上記感光層との間に、上記クッション層以外の中間層を有していてもよい。本開示に係る転写フィルムがクッション層を有する場合、中間層は、感光層とクッション層との間に配置されることが好ましい。
【０２６１】
中間層としては、特開２００５−２５９１３８号公報の段落００８４〜００８７に記載の中間層を用いることができる。中間層としては、水又はアルカリ水溶液に、分散又は溶解するものが好ましい。
【０２６２】
中間層に用いられる材料としては、例えば、ポリビニルアルコール、ポリビニルピロリドン、セルロース、ポリアクリルアミド、ポリエチレンオキサイド、ゼラチン、ポリビニルエーテル、ポリアミド、及びこれらの共重合体が挙げられる。上記の中でも、ポリビニルアルコール、及びポリビニルピロリドンが好ましい。
【０２６３】
中間層の平均厚さは、０．５μｍ〜１０μｍであることが好ましく、０．５μｍ〜４μｍであることがより好ましい。中間層の平均厚さは、上記仮支持体の平均厚さの測定方法に準ずる方法により測定する。
【０２６４】
（中間層の形成方法）
中間層の形成方法は、制限されず、公知の方法を適用できる。中間層の形成方法としては、例えば、上記各成分を含む中間層用組成物を、被塗布物上に塗布し、次いで乾燥させる方法が挙げられる。
【０２６５】
塗布方法としては、例えば、スリット塗布、スピン塗布、カーテン塗布、及びインクジェット塗布が挙げられる。
【０２６６】
乾燥温度は、溶剤等の揮発性成分の種類に応じて適宜設定することができる。乾燥温度は、例えば、６０℃〜１２０℃の範囲で設定することができる。
【０２６７】
乾燥時間は、制限されず、乾燥温度に応じて適宜設定すればよい。
【０２６８】
中間層用組成物は、上記各成分、及び溶剤を任意の割合で混合することによって調製できる。
【０２６９】
溶剤としては、制限されず、例えば、上記「感光層」の項において説明した溶剤が挙げられる。
【０２７０】
中間層用組成物中の固形分濃度は、制限されず、例えば、０．５質量％〜３０質量％の範囲で適宜設定できる。
【０２７１】
［保護フィルム］
本開示に係る導電性転写材料は、感光層を基準にして仮支持体が配置された側とは反対側の最外層の位置に、保護フィルムを有していてもよい。保護フィルムとしては、制限されず、公知の保護フィルムを適用できる。保護フィルムとしては、例えば、上記「仮支持体」の項において記載した樹脂フィルムを適用することができ、好ましい厚さ、及び物性も同様である。
【０２７２】
＜導電パターンの製造方法＞
本開示に係る導電パターンの製造方法としては、本開示に係る導電性転写材料を使用する方法であれば制限されない。本開示に係る導電パターンの製造方法は、基材上に、上記導電性転写材料を貼り合わせる工程（以下、「貼り合わせ工程」ともいう。）と、上記導電性転写材料における上記感光層をパターン露光する工程（以下、「露光工程」ともいう。）と、上記感光層を現像する工程（以下、「現像工程」ともいう。）と、をこの順で含むことが好ましい。本開示に係る導電パターンの製造方法によれば、上記工程を含むことで、表面抵抗及び接触抵抗が小さく、かつ、解像性に優れる導電パターンが形成される。
【０２７３】
［貼り合わせ工程］
貼り合わせ工程においては、基材上に、上記導電性転写材料を貼り合わせる（以下、「ラミネート」ともいう。）。
【０２７４】
基材としては、例えば、ガラス、シリコン、及びフィルムが挙げられる。基材は、ガラス、又はフィルムであることが好ましい。
【０２７５】
ガラスとしては、例えば、コーニング社のゴリラガラスに代表される強化ガラスが挙げられる。
【０２７６】
フィルムとしては、光学的に歪みが小さいフィルム、又は透明度が高いフィルムが好ましく、樹脂フィルムがより好ましい。
【０２７７】
樹脂フィルムを構成する樹脂としては、例えば、ポリエチレンテレフタレート（ＰＥＴ）、ポリエチレンナフタレート、ポリカーボネート、トリアセチルセルロース、及びシクロオレフィンポリマーが挙げられる。
【０２７８】
基材は、透明であることが好ましい。透明の基材としては、特開２０１０−８６６８４号公報、特開２０１０−１５２８０９号公報、及び特開２０１０−２５７４９２号公報に用いられている材料を好ましく用いることができる。また、基材の屈折率は、１．５０〜１．５２であることが好ましい。
【０２７９】
基材上には、必要に応じて、導電性材料を含む層等の任意の層が配置されていてもよい。
【０２８０】
導電性材料を含む層としては、例えば、金属層、及び導電性金属酸化物層が挙げられる。ここで、導電性金属酸化物層に関して使用される用語「導電性」とは、体積抵抗率が１×１０６Ωｃｍ未満であることを意味する。体積抵抗率は、１×１０４Ωｃｍ未満であることが好ましい。
【０２８１】
金属層を構成する金属としては、例えば、Ａｌ（アルミニウム）、Ｚｎ（亜鉛）、Ｃｕ（銅）、Ｆｅ（鉄）、Ｎｉ（ニッケル）、Ｃｒ（クロム）、及びＭｏ（モリブデン）が挙げられる。金属層を構成する金属は、１種の金属元素からなる単体の金属であってもよく、２種以上の金属元素を含む金属であってもよく、又は少なくとも１種の金属元素を含む合金であってもよい。
【０２８２】
導電性金属酸化物層を構成する導電性金属酸化物としては、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、及びＳｉＯ２が挙げられる。
【０２８３】
導電性材料を含む層は、導電性、及び細線形成性の観点から、金属層及び導電性金属酸化物層からなる群より選択される少なくとも１種の層であることが好ましく、金属層であることがより好ましく、銅層であることが特に好ましい。
【０２８４】
導電性材料を含む層としては、静電容量型タッチパネルに用いられる視認部のセンサーに相当する電極パターン又は周辺取り出し部の配線であることが好ましい。
【０２８５】
貼り合わせ工程において、導電性転写材料と基材とを貼り合わせる際、導電性転写材料において仮支持体とは反対側（すなわち、仮支持体から離間する方向）に配置された最外層と基材とを接触させることが好ましい。例えば、導電性転写材料と基材とを貼り合わせる際、導電性転写材料における導電層又は接着層と基材とを接触させることが好ましい。また、導電性転写材料が保護フィルムを有する場合には、保護フィルムを除去した後、基材上に導電性転写材料を貼り合わせることが好ましい。
【０２８６】
導電性転写材料と基材とを貼り合わせる方法においては、公知のラミネーターを使用できる。ラミネーターとしては、例えば、真空ラミネーター、及びオートカットラミネーターが挙げられる。
【０２８７】
ラミネート温度は、８０℃〜１５０℃であることが好ましく、９０℃〜１５０℃であることがより好ましく、１００℃〜１５０℃であることが特に好ましい。ゴムローラーを備えたラミネーターを用いる場合、ラミネート温度とは、ゴムローラー温度を指す。
【０２８８】
ラミネート時の基材温度としては、例えば、１０℃〜１５０℃が挙げられ、２０℃〜１５０℃が好ましく、３０℃〜１５０℃がより好ましい。基材として樹脂フィルムを用いる場合には、ラミネート時の基材温度は、１０℃〜８０℃であることが好ましく、２０℃〜６０℃であることがより好ましく、３０℃〜５０℃であることが特に好ましい。
【０２８９】
ラミネート時の線圧は、０．５Ｎ／ｃｍ〜２０Ｎ／ｃｍであることが好ましく、１Ｎ／ｃｍ〜１０Ｎ／ｃｍであることがより好ましく、１Ｎ／ｃｍ〜５Ｎ／ｃｍであることが特に好ましい。
【０２９０】
ラミネート時の搬送速度は、０．５ｍ／分〜５ｍ／分であることが好ましく、１．５ｍ／分〜３ｍ／分であることがより好ましい。
【０２９１】
［露光工程］
露光工程においては、上記導電性転写材料における上記感光層をパターン露光する。感光層をパターン露光することで、感光層に露光部及び非露光部を形成できる。
【０２９２】
露光工程においては、導電性転写材料における感光層がポジ型である場合、露光された感光層（すなわち、露光部）は、極性変化によって現像液への溶解性が増大する。一方、導電性転写材料における感光層がネガ型である場合、露光された感光層（すなわち、露光部）は、硬化する。
【０２９３】
パターン露光の方法は、マスク（「フォトマスク」ともいう。）を介した露光であってもよく、又はレーザー等を用いたデジタル露光であってもよい。
【０２９４】
露光の光源は、制限されず、感光層の成分に応じて適宜選択できる。例えば、感光層がポジ型である場合、光源としては、露光部が現像液に溶解し得る波長域の光（例えば、３６５ｎｍ、又は４０５ｎｍ）を照射できる光源が挙げられる。また、例えば、感光層がネガ型である場合、光源としては、露光部が硬化し得る波長域の光（例えば、３６５ｎｍ、又は４０５ｎｍ）を照射できる光源が挙げられる。光源の具体例としては、各種レーザー、発光ダイオード（ＬＥＤ）、超高圧水銀灯、高圧水銀灯、及びメタルハライドランプが挙げられる。
【０２９５】
露光量は、５ｍＪ／ｃｍ２〜２００ｍＪ／ｃｍ２であることが好ましく、１０ｍＪ／ｃｍ２〜２００ｍＪ／ｃｍ２であることがより好ましい。
【０２９６】
露光工程においては、基材上に転写された導電性転写材料から仮支持体を剥離した後に感光層をパターン露光してもよく、又は仮支持体を残したまま、感光層をパターン露光してもよい。
【０２９７】
［現像工程］
現像工程においては、上記感光層を現像する。
【０２９８】
現像工程においては、感光層がポジ型である場合、導電性転写材料の露光部を現像液によって除去することで、パターンを形成できる。また、感光層がネガ型である場合、導電性転写材料の非露光部を現像液によって除去することで、パターンを形成できる。
【０２９９】
現像液は、制限されず、公知の現像液を適用できる。現像液としては、例えば、特開平５−７２７２４号公報に記載された現像液が挙げられる。
【０３００】
現像液は、アルカリ性水溶液であることが好ましい。アルカリ性水溶液に含有され得るアルカリ性化合物としては、例えば、水酸化ナトリウム、水酸化カリウム、炭酸ナトリウム、炭酸カリウム、炭酸水素ナトリウム、炭酸水素カリウム、テトラメチルアンモニウムヒドロキシド、テトラエチルアンモニウムヒドロキシド、テトラプロピルアンモニウムヒドロキシド、テトラブチルアンモニウムヒドロキシド、及びコリン（２−ヒドロキシエチルトリメチルアンモニウムヒドロキシド）が挙げられる。
【０３０１】
アルカリ性水溶液の２５℃におけるｐＨは、８〜１３であることが好ましく、９〜１２であることがより好ましく、１０〜１２であることが特に好ましい。
【０３０２】
アルカリ性水溶液中におけるアルカリ性化合物の含有量は、アルカリ性水溶液の全質量に対して、０．１質量％〜５質量％であることが好ましく、０．１質量％〜３質量％であることがより好ましい。
【０３０３】
現像液の液温度は、２０℃〜４０℃であることが好ましい。
【０３０４】
現像の方式としては、例えば、パドル現像、シャワー現像、シャワー及びスピン現像、並びにディップ現像が挙げられる。
【０３０５】
＜積層体＞
本開示に係る積層体は、基材と、銀粒子、及びバインダーを含有する導電層と、平均厚さが５００ｎｍ未満である、非硬化性であるポジ型感光性組成物に由来する樹脂層、又は感光性組成物の硬化物層と、をこの順で有する。本開示に係る積層体は、上記構成を有することで、導電層の表面抵抗及び接触抵抗を小さくする。以下、非硬化性であるポジ型感光性組成物に由来する樹脂層を単に「樹脂層」、感光性組成物の硬化物層を単に「硬化物層」ということがある。
【０３０６】
本開示に係る積層体は、耐薬品性、及び耐久性の観点から、樹脂層及び硬化物層のうち、硬化物層を有することが好ましい。すなわち、本開示に係る積層体は、基材と、銀粒子、及びバインダーを含有する導電層と、平均厚さが５００ｎｍ未満である、感光性組成物の硬化物層と、をこの順で有することが好ましい。
【０３０７】
本開示に係る積層体の一実施形態について図面を参照して説明する。図４は、本開示に係る積層体の層構成の一例を示す概略図である。図４に示される積層体２００は、基材６０と、導電層３０と、硬化物層２１と、をこの順で有する。
【０３０８】
本開示に係る積層体において、少なくとも、導電層と、樹脂層又は硬化物層とは、パターン状の形状を有することが好ましい。本開示に係る積層体が後述する接着層を有する場合、接着層もパターン状の形状を有することが好ましい。
【０３０９】
［基材］
本開示に係る積層体は、基材を有する。基材は、上記「導電パターンの製造方法」の項において説明した基材と同義であり、好ましい実施形態も同様である。
【０３１０】
［導電層］
本開示に係る積層体は、銀粒子、及びバインダーを含有する導電層を有する。導電層は、上記「導電性転写材料」の項において説明した導電層と同義であり、好ましい実施形態も同様である。以下、本開示に係る積層体における導電層の好ましい実施形態について、具体的に説明する。なお、本開示に係る積層体における導電層の好ましい実施形態は、下記の事項に制限されるものではなく、上記「導電性転写材料」の項において説明した導電層の好ましい実施形態を適宜適用できる。
【０３１１】
銀粒子の平均粒子径は、５ｎｍ〜１００ｎｍであることが好ましく、５ｎｍ〜５０ｎｍであることがより好ましく、５ｎｍ〜３０ｎｍであることが特に好ましい。銀粒子の平均粒子径は、既述の方法により測定する。
【０３１２】
銀粒子の含有量は、上記導電層の全質量に対して、６０質量％〜９９質量％であることが好ましく、７０質量％〜９９質量％であることがより好ましく、８０質量％〜９９質量％であることがさらに好ましく、８５質量％〜９９質量％であることが特に好ましい。
【０３１３】
バインダーは、水溶性バインダーであることが好ましく、セルロースであることがより好ましく、メチルセルロース、ヒドロキシプロピルメチルセルロース、及びヒドロキシプロピルセルロースからなる群より選択される少なくとも１種のセルロースであることがさらに好ましく、ヒドロキシプロピルメチルセルロースであることが特に好ましい。
【０３１４】
導電層は、五員環構造又は六員環構造を有する、セルロース以外の糖類を含有することが好ましく、五員環構造又は六員環構造を有する、セルロース以外の単糖であることがより好ましく、フルクトース、Ｄ−リボース、及びデオキシリボースからなる群より選択される少なくとも１種の糖であることがさらに好ましく、フルクトースであることが特に好ましい。
【０３１５】
［樹脂層］
本開示に係る積層体における樹脂層は、非硬化性であるポジ型感光性組成物によって形成される層である。つまり、本開示に係る積層体の製造に用いられる感光性組成物が、ポジ型であり、かつ、硬化性の成分を含有しない場合、得られる積層体は樹脂層を有する。例えば、後述するように本開示に係る導電性転写材料を用いて積層体を製造する場合、樹脂層は、ポジ型の感光層の貼り合わせ、及び熱処理等を経て形成される。樹脂層は、上記「ポジ型の感光層」の項において説明した成分を含有していてもよい。非硬化性であるポジ型感光性組成物が光酸発生剤を含有する場合、樹脂層における光酸発生剤は、失活していてもよく、又は失活していなくてもよい。
【０３１６】
［硬化物層］
本開示に係る積層体における硬化物層は、感光性組成物が硬化してなる層である。具体的に、感光性組成物がネガ型である場合、又は感光性組成物がポジ型であり、かつ、硬化性の成分を含有する場合、得られる積層体は硬化物層を有する。
【０３１７】
硬化物層を形成可能な感光性組成物としては、硬化性の成分を含有する組成物であれば制限されない。感光性組成物は、重合性化合物、及び光重合開始剤を含有することが好ましい。重合性化合物としては、上記「ネガ型の感光層」の項において説明した重合性化合物を適用でき、好ましい実施形態も同様である。光重合開始剤としては、上記「ネガ型の感光層」の項において説明した光重合開始剤を適用でき、好ましい実施形態も同様である。上記感光性組成物は、ネガ型であってもよく、又はポジ型であってもよい。ポジ型の感光性組成物は、熱硬化性の成分を含有することにより硬化物を形成できる。
【０３１８】
硬化物層は、アルカリ可溶性バインダーを含有していてもよい。アルカリ可溶性バインダーとしては、上記「ネガ型の感光層」の項において説明したアルカリ可溶性バインダーを適用でき、好ましい実施形態も同様である。
【０３１９】
また、硬化物層は、上記「ネガ型の感光層」の項において説明した他の成分Ｂ又は他の成分Ｂの硬化物を含有していてもよい。
【０３２０】
樹脂層又は硬化物層の平均厚さは、４００ｎｍ以下であることが好ましく、３００ｎｍ以下であることがより好ましく、２００ｎｍ以下であることがさらに好ましく、１５０ｎｍ以下であることが特に好ましく、６０ｎｍ以下であることが最も好ましい。硬化物層の平均厚さが上記範囲内であることで、接触抵抗をさらに小さくできる。
【０３２１】
樹脂層又は硬化物層の平均厚さの下限は、制限されない。樹脂層又は硬化物層の平均厚さは、例えば、１ｎｍ以上、好ましくは１０ｎｍ以上の範囲で適宜設定すればよい。
【０３２２】
樹脂層又は硬化物層の平均厚さは、上記仮支持体の平均厚さの測定方法に準ずる方法により測定する。
【０３２３】
［接着層］
本開示に係る積層体は、上記基材と上記導電層との間に、平均厚さが５００ｎｍ未満である接着層を有することが好ましい。本開示に係る積層体が、平均厚さが５００ｎｍ未満である接着層を有することで、基材と導電層との密着性を向上でき、また、接着層を介して導電層と基板とを導通することもできる。
【０３２４】
接着層を有する積層体の一実施形態について図面を参照して説明する。図５は、本開示に係る積層体の層構成の一例を概略的に示している。図５に示す積層体２１０は、基材６０と、接着層４０と、導電層３０と、硬化物層２１と、をこの順で有する。
【０３２５】
接着層は、上記「導電性転写材料」の項において説明した接着層であってもよく、又は上記接着層が硬化してなる層であってもよい。接着層の好ましい実施形態は、上記「導電性転写材料」の項において説明した接着層の好ましい実施形態と同様である。接着層が硬化してなる層は、例えば、層中の硬化性（例えば、光硬化性、及び熱硬化性）の成分が露光又は加熱によって硬化されることによって形成される。
【０３２６】
接着層の平均厚さは、２５０ｎｍ以下であることが好ましく、１００ｎｍ以下であることがより好ましく、８０ｎｍ以下であることが特に好ましい。接着層の平均厚さが上記範囲内であることで、接着層を介して導電層と基材とを導通できる。
【０３２７】
接着層の平均厚さは、１ｎｍ以上であることが好ましく、１０ｎｍ以上であることがより好ましく、２０ｎｍ以上であることが特に好ましい。接着層の平均厚さが上記範囲内であることで、基材との密着性を向上できる。
【０３２８】
接着層の平均厚さは、上記仮支持体の平均厚さの測定方法に準ずる方法により測定する。
【０３２９】
［腐食防止剤］
本開示に係る積層体において、上記導電層、及び上記樹脂層又は上記硬化物層の少なくとも１つは、腐食防止剤を含有することが好ましい。本開示に係る積層体が上記接着層を有する場合、上記導電層、上記樹脂層又は上記硬化物層、及び上記接着層の少なくとも１つは、腐食防止剤を含有することが好ましい。上記各層が、腐食防止剤を含むことで、銀粒子等の腐食を抑制できるため、耐久性を向上できる。腐食防止剤は、上記「導電性転写材料」の項において説明した腐食防止剤と同義であり、好ましい実施形態も同様である。
【０３３０】
［光安定化剤］
本開示に係る積層体において、上記導電層、及び上記樹脂層又は上記硬化物層の少なくとも１つは、光安定化剤を含有することが好ましい。本開示に係る積層体が上記接着層を有する場合、上記導電層、上記樹脂層又は上記硬化物層、及び上記接着層の少なくとも１つは、光安定化剤を含有することが好ましい。上記各層が、光安定化剤を含有することで、耐光性を向上できる。光安定化剤は、上記「導電性転写材料」の項において説明した光安定化剤と同義であり、好ましい実施形態も同様である。
【０３３１】
［不純物］
本開示に係る積層体において、上記導電層、及び上記樹脂層又は上記硬化物層における不純物の含有量は少ないことが好ましい。また、本開示に係る積層体が上記接着層を有する場合、上記接着層における不純物の含有量も少ないことが好ましい。不純物は、上記「導電性転写材料」の項において説明した不純物と同義であり、上記各層における不純物の含有量の好ましい範囲も同様である。
【０３３２】
［積層体の製造方法］
本開示に係る積層体の製造方法としては、本開示に係る導電性転写材料を用いる方法が好ましい。本開示に係る導電性転写材料を用いる方法としては、例えば、上記「導電パターンの製造方法」の項において説明した方法が挙げられる。例えば、本開示に係る導電性転写材料を用いて、上記「導電パターンの製造方法」の項において説明した、貼り合わせ工程、及び露光工程を少なくとも行うことによって、本開示に係る積層体を製造できる。
【０３３３】
また、上記「導電性転写材料」の項において説明した各層の形成方法によって、基材上に導電層と、感光性組成物を含有する層と、を形成した後、感光性組成物を含有する層を硬化することにより硬化物層を形成してもよい。
【０３３４】
＜タッチパネル＞
本開示に係るタッチパネルは、本開示に係る積層体を有する。本開示に係るタッチパネルは、上記積層体を有することで、導電層の表面抵抗及び接触抵抗を小さくする。
【０３３５】
本開示に係るタッチパネルにおける積層体は、上記「積層体」の項において説明した積層体と同義であり、好ましい実施形態も同様である。
【０３３６】
本開示に係るタッチパネルにおける検出方法としては、例えば、抵抗膜方式、静電容量方式、超音波方式、電磁誘導方式、及び光学方式が挙げられる。上記の中でも、検出方法としては、静電容量方式が好ましい。
【０３３７】
タッチパネル型としては、例えば、いわゆるインセル型（例えば、特表２０１２−５１７０５１号公報の図５、図６、図７、図８に記載のもの）、いわゆるオンセル型（例えば、特開２０１３−１６８１２５号公報の図１９に記載のもの、特開２０１２−８９１０２号公報の図１及び図５に記載のもの）、ＯＧＳ（Ｏｎｅ  Ｇｌａｓｓ  Ｓｏｌｕｔｉｏｎ）型、ＴＯＬ（Ｔｏｕｃｈ−ｏｎ−Ｌｅｎｓ）型（例えば、特開２０１３−５４７２７号公報の図２に記載のもの）、その他の構成（例えば、特開２０１３−１６４８７１号公報の図６に記載のもの）、及び各種アウトセル型（いわゆる、ＧＧ、Ｇ１・Ｇ２、ＧＦＦ、ＧＦ２、ＧＦ１、Ｇ１Ｆなど）が挙げられる。
【０３３８】
本開示に係るタッチパネルとしては、『最新タッチパネル技術』（２００９年７月６日、株式会社テクノタイムズ社発行）、三谷雄二監修、“タッチパネルの技術と開発”、シーエムシー出版（２００４，１２）、ＦＰＤ  Ｉｎｔｅｒｎａｔｉｏｎａｌ  ２００９  Ｆｏｒｕｍ  Ｔ−１１講演テキストブック、Ｃｙｐｒｅｓｓ  Ｓｅｍｉｃｏｎｄｕｃｔｏｒ  Ｃｏｒｐｏｒａｔｉｏｎ  アプリケーションノートＡＮ２２９２等に開示されている構成を適用することができる。
【０３３９】
タッチパネルの製造方法は、制限されず、公知の方法を適用できる。タッチパネルの製造方法においては、例えば、上記積層体の製造方法を適用できる。
【０３４０】
＜液晶表示装置＞
本開示に係る液晶表示装置は、本開示に係る積層体を有する。本開示に係る液晶表示装置は、上記積層体を有することで、導電層の表面抵抗及び接触抵抗を小さくできる。
【０３４１】
本開示に係る液晶表示装置における積層体は、上記「積層体」の項において説明した積層体と同義であり、好ましい実施形態も同様である。積層体は、液晶表示装置の視認部に配置されていてもよく、又は視認部以外の領域に配置されていてもよい。
【０３４２】
本開示に係る液晶表示装置の構造は、上記積層体を有していれば制限されない。液晶表示装置については、例えば「次世代液晶ディスプレイ技術（内田  龍男編集、株式会社工業調査会、１９９４年発行）」に記載されている。
【実施例】
【０３４３】
以下、実施例により本開示を詳細に説明するが、本開示はこれらに制限されるものではない。すなわち、以下の実施例に示す材料、使用量、割合、処理内容、処理手順等は、本開示の趣旨を逸脱しない限り、適宜、変更することができる。
以下の実施例において、重量平均分子量は、ゲルパーミエーションクロマトグラフィー（ＧＰＣ）によるポリスチレン換算で求めた重量平均分子量である。また、酸価は、ＪＩＳ  Ｋ００７０：１９９２に記載の方法にしたがって測定した。【０３４４】
＜銀粒子の平均粒子径＞
透過型電子顕微鏡（ＴＥＭ；日本電子株式会社製、ＪＥＭ−２０００ＦＸ）を用い、３００個の銀粒子を観察して、各銀粒子の直径を求めた。測定値を算術平均することで、銀粒子の平均粒子径を求めた。【０３４５】
＜実施例１＞
（導電性転写材料の作製）
スリット状ノズルを用いて、厚さ１６μｍのポリエチレンテレフタレートフィルム（保護フィルム、ルミラー１６ＫＳ４０（東レ株式会社製））の上に、以下の接着層、導電層、及び感光層をこの順に設置した。【０３４６】
−接着層の形成−
アクリル酸／アクリル酸−メタクリル酸グリシジル付加体／アクリル酸２−エチルヘキシル（モル比：２２／３８／４０、質量比：９．３／４７．６／４３．１、重量平均分子量：９，７００、Ｍｗ／Ｍｎ：１．９２、Ｔｇ（ガラス転移温度）：−３１℃、Ｉ／Ｏ：０．８、酸価：８４．８ｍｇＫＯＨ／ｇ）の１−メトキシ−２−プロパノール溶液（固形分１．５質量％）を、スリット状ノズルを用いて上記ポリエチレンテレフタレートフィルム上に塗布した。次いで、８０℃で２分間乾燥した。接着層の平均厚さは０．０６μｍであった。上記「Ｉ／Ｏ」は、有機概念図に基づく無機性値Ｉを有機性値Ｏで除した値を指す。【０３４７】
−導電層用組成物Ａｇ−１の調製−
以下の各成分を混合することによって導電層用組成物Ａｇ−１を調製した。
・Ａｇインク（銀粒子分散液、バンドー化学株式会社製、商品名ＳＷ−１０２０）：３．０質量部
・ヒドロキシプロピルメチルセルロース（バインダー、信越化学工業株式会社製、商品名ＭＥＴＯＬＯＳＥ（登録商標）６５ＳＨ−５の５質量％水溶液）：２．０質量部
・フルクトース（糖類、富士フイルム和光純薬株式会社製、５質量％の水溶液)：１．０質量部
・メガファックＦ４４４（界面活性剤、ＤＩＣ株式会社製）：０．００１質量部【０３４８】
−導電層の形成−
得られた導電層用組成物Ａｇ−１を、上記接着層上に塗布し、８０℃３分乾燥させて、平均厚さ０．８μｍの導電層を形成した。
−感光層の形成−
以下の各成分を混合することによって感光層用組成物を調製した。
・下記構造のポリマー（重量平均分子量３８、０００）：５．０質量部
・ジペンタエリスリトールヘキサアクリレート（新中村化学工業株式会社製）：５．０質量部
・ＩＲＧＡＣＵＲＥ  ＯＸＥ０２（ＢＡＳＦジャパン株式会社）：０．５質量部
・メガファックＦ−５５１Ａ（ＤＩＣ株式会社製）：０．０１質量部
・メチルエチルケトン：６０質量部
・プロピレングリコールモノメチルエーテルアセテート：３０質量部【０３４９】
【化５】
2020194948.tif 000007
【０３５０】
上記導電性層の上に、上記感光層用組成物を塗布し、次いで８０℃で２分間乾燥させることによって、平均厚さ０．０６μｍの感光層を形成した。【０３５１】
次に、上記感光層の上に厚さ１６μｍのポリエチレンテレフタレートフィルム（仮支持体、ルミラー１６ＫＳ４０（東レ株式会社製））を圧着することにより、実施例１の導電性転写材料を作製した。【０３５２】
＜実施例２〜５及び１３〜１９＞
導電層用組成物Ａｇ−１の組成を表１の記載に従って変更したこと以外は、実施例１と同様の方法により、導電層用組成物Ａｇ−２〜Ａｇ−１２をそれぞれ調製した。導電層用組成物Ａｇ−１に代えて、表２の記載に従って選択した導電層用組成物Ａｇ−２〜Ａｇ−１２を使用したこと以外は、実施例１と同様の方法により導電性転写材料を作製した。【０３５３】
＜実施例６〜１０、及び比較例１＞
感光層の平均厚さを表２の記載に従って変更したこと以外は、実施例１と同様の方法により導電性転写材料を作製した。【０３５４】
＜実施例１１＞
接着層の平均厚さを表２の記載に従って変更したこと以外は、実施例１と同様の方法により導電性転写材料を作製した。【０３５５】
＜実施例１２＞
接着層を形成しなかったこと以外は、実施例１と同様の方法により導電性転写材料を作製した。【０３５６】
＜比較例２＞
導電層用組成物Ａｇ−１に代えて、以下の方法により調製した導電層用組成物Ａｇ−１３を使用したこと、及び接着層と感光層とを形成しなかったこと以外は、実施例１と同様の方法により導電性転写材料を作製した。【０３５７】
−導電層用組成物Ａｇ−１３の調製−
実施例１において使用した導電層用組成物Ａｇ−１に、ジペンタエリスリトールヘキサアクリレート（新中村化学工業株式会社製）：５．０質量部、及びＩＲＧＡＣＵＲＥ  ＯＸＥ０２（ＢＡＳＦジャパン株式会社）：０．５質量部をノルマルプロパノールに溶解した溶液を添加することにより、銀濃度が６７質量％である組成物Ａｇ−１３を調製した。【０３５８】
＜ラミネート性＞
保護フィルムを剥離した上記各導電性転写材料を、シクロオレフィンポリマーフィルム（厚さ３８μｍ、屈折率１．５３）上に貼り合わせること（以下、本段落において「ラミネート加工」という。）によって、パターン形成用積層体をそれぞれ得た。ラミネート加工は、ＭＣＫ社製真空ラミネーターを用いて、シクロオレフィンポリマーフィルム温度４０℃、ゴムローラー温度１００℃、線圧３Ｎ／ｃｍ、搬送速度２ｍ／分の条件で行った。また、ラミネート加工においては、導電性転写材料から保護フィルムを剥離することによって露出する面を、シクロオレフィンポリマーフィルム表面に接触させた。
次に、各パターン形成用積層体を用いて、ＪＩＳ  Ｋ  ５４００を参考に１００マスのクロスカット試験を実施した。仮支持体を剥離したパターン形成用積層体の試験面である感光層（ただし、比較例２の導電性転写材料を用いて作製したパターン形成用積層体においては導電層を試験面とした。以下、本段落において同じ。）に、カッターナイフを用いて１ｍｍ四方の格子状の切り傷を入れた後、透明粘着テープ＃６００（スリーエムジャパン株式会社製）を強く圧着させた。透明粘着テープを１８０度方向に剥離した後、感光層の状態を顕微鏡で観察し、剥離前の感光層の面積に対する、剥離後に残存する感光層の面積の割合（［剥離後に残存する感光層の面積］／［剥離前の感光層の面積］）を算出し、以下の基準にしたがってラミネート性を評価した。Ａ、Ｂ又はＣであることが実用上許容されるレベルであり、Ａ又はＢであることが好ましく、Ａであることがより好ましい。評価結果を表２に示す。
（基準）
Ａ：９５％以上１００％以下
Ｂ：６５％以上９５％未満
Ｃ：３５％以上６５％未満
Ｄ：３５％未満【０３５９】
＜解像度＞
以下の方法によって作製した、ラインアンドスペースの比（パターン幅／パターンの間隔）が１／３である各電極パターン積層体において、残渣、及びパターンの欠けがないパターンの最小線幅を解像度とした。測定結果を表２に示す。【０３６０】
（電極パターン積層体の作製）
保護フィルムを剥離した上記各導電性転写材料を用いて、上記ラミネート性の評価に記載した方法と同様の方法によりパターン形成用積層体をそれぞれ作製した。上記各パターン形成用積層体を以下の方法によりパターニング処理することにより、パターン化された導電層を有する電極パターン積層体をそれぞれ作製した。
超高圧水銀灯を有するプロキシミティー型露光機（日立ハイテク電子エンジニアリング株式会社製）を用いて、露光マスク（透明電極形成用パターンを有する石英露光マスク）面と仮支持体とを密着させ、仮支持体を介して露光量１０００ｍＪ／ｃｍ２（ｉ線）でパターン露光した。仮支持体を剥離後、炭酸ソーダ１質量％水溶液を用いて、２３℃で３０秒間現像処理を実施した。現像処理後、電極パターンに超純水を噴射することで残渣を除去した。以上の手順により、接着層、導電層、及び感光層をパターニングした。その後、エアを吹きかけて水分を除去した。次いで、１４５℃、３０分間の加熱処理を行うことで、電極パターン積層体を作製した。
なお、上記各電極パターン積層体における硬化物層（感光層の硬化物）の平均厚さは、露光前の感光層の平均厚さと同じである。【０３６１】
＜シート低抗（表面抵抗）＞
上記電極パターン積層体の作製において、マスクを介さずに全面露光したこと以外は、上記電極パターン積層体の作製方法と同様の方法により、抵抗測定用積層体を作製した。非接触式の渦電流方式の抵抗測定器ＥＣ−８０Ｐ（ナプソン株式会社製）を用いて、抵抗測定用積層体のシート抵抗を測定した。測定結果を表２に示す。【０３６２】
＜接触低抗＞
ＴＬＭ（Ｔｒａｎｓｍｉｓｓｉｏｎ  Ｌｉｎｅ  Ｍｏｄｅｌ）法によって感光層の接触抵抗を測定した。具体的な測定方法は、以下のとおりである。
保護フィルムを剥離した上記各導電性転写材料を、シクロオレフィンポリマーフィルム（厚さ３８μｍ、屈折率１．５３）上に貼り合わせ、仮支持体を剥離することで、「シクロオレフィンポリマーフィルム／接着層／導電層／感光層」の構造を有する積層体を得た。ただし、実施例１２においては「シクロオレフィンポリマーフィルム／導電層／感光層」の構造を有する積層体を、比較例２においては「シクロオレフィンポリマーフィルム／導電層」の構造を有する積層体を、それぞれ得た。
別途、シクロオレフィンポリマーフィルム（厚さ３８μｍ、屈折率１．５３）上に、２ｍｍ、４ｍｍ、６ｍｍ、８ｍｍ、１２ｍｍ、及び２０ｍｍの間隔で、互いに平行かつ独立に配置された７つの銅電極（厚さ３００ｎｍ、幅５００μｍ）を形成した。
銅電極を形成したシクロオレフィンポリマーフィルムの銅電極を形成した側に、「シクロオレフィンポリマーフィルム／接着層／導電層／感光層」の構造を有する積層体の仮支持体を剥離して露出した面を貼り合わせた。これにより、「シクロオレフィンポリマーフィルム／銅電極／感光層／導電層／接着層／シクロオレフィンポリマーフィルム」の構造を有する試験体を得た。ただし、実施例１２においては接触層が無い構造（シクロオレフィンポリマーフィルム／銅電極／感光層／導電層／シクロオレフィンポリマーフィルム）を有する試験体を、比較例２においては銅電極上に導電層が積層された構造（シクロオレフィンポリマーフィルム／銅電極／導電層／シクロオレフィンポリマーフィルム）を有する試験体を、それぞれ作製した。
上記各試験体の平面視において、導電層は、７つの銅電極を横断するように配置されており、各銅電極と導電層とのなす角は９０°であった。隣り合う銅電極間の抵抗を測定し、そして、銅電極間の抵抗（縦軸）及び距離（横軸）の関係をプロットすることによって、銅電極と感光層（比較例２においては導電層）との接触抵抗を求めた。銅電極間の抵抗の測定には、抵抗率計（ロレスタ−ＧＰ、株式会社三菱ケミカルアナリテック製）を用いた。得られた接触抵抗を、以下の基準に従って評価した。評価結果を表２に示す。
（基準）
Ａ：接触抵抗が１０Ω未満である。
Ｂ：接触抵抗が１０Ω以上２０Ω未満である。
Ｃ：接触抵抗が２０Ω以上５０Ω未満である。
Ｄ：接触抵抗が５０Ω以上である。【０３６３】
【表１】
2020194948.tif 000008
【０３６４】
【表２】
2020194948.tif 000009
【０３６５】
表２において、次の略号は、それぞれ、以下の意味を有する。
・「ＨＰＭＣ」：ヒドロキシプロピルメチルセルロース
・「ＰＶＰ」：ポリビニルピロリドン
・「ＭＣ」：メチルセルロース
・「ＨＰＣ」：ヒドロキシプロピルセルロース
・「ＰＶＡ」：ポリビニルアルコール【０３６６】
表２により、実施例１〜１９は、比較例１〜２に比べて、接触抵抗が小さいことがわかった。また、実施例１〜１９は、感光性を有する導電層のみを有する導電性転写材料を用いた比較例２に比べて、シート抵抗が小さく、そして、解像度が優れることがわかった。さらに、実施例１〜１１及び１３〜１９は、比較例２に比べて、ラミネート性に優れることがわかった。【０３６７】
２０１９年３月２８日に出願された日本国特許出願２０１９−０６４５９４号の開示は、その全体が参照により本明細書に取り込まれる。本明細書に記載された全ての文献、特許出願、及び技術規格は、個々の文献、特許出願、及び技術規格が参照により取り込まれることが具体的かつ個々に記載された場合と同程度に、本明細書に参照により取り込まれる。
【図１】
2020194948.tif 000010
【図２】
2020194948.tif 000011
【図３】
2020194948.tif 000012
【図４】
2020194948.tif 000013
【図５】
2020194948.tif 000014
【国際調査報告】
2020194948.tif 000015
2020194948.tif 000016
2020194948.tif 000017
2020194948.tif 000018